(57)【要約】【課題】  高適合性及び非移行性ポリマー状ＵＶ−吸収剤【解決手段】  本発明は、高適合性ヒドロキシフェニルトリアジンＵＶ−吸収剤に関し、そして、医薬品、化粧品、パーソナルケア製品、シャンプーなど、そしてとりわけ飲料、生鮮野菜又は精肉などの食品などの、透明プラスチック包装の内容物を紫外光の悪影響から特に保護するための、有機ポリマー中におけるそれらの使用に関する。特に、有用なのはＵＶ吸収剤及び酸素捕捉剤の併用である。上記物質が保管される容器又はフィルムに配合されると、ある種の高適合性トリス−アリール−ｓ−トリアジンは特にこの目的に対して効果的であるということが見出された。【選択図】  なし【特許請求の範囲】
【請求項１】
式（Ｉ）
【化１】
2007507567.tif 000033
（式中、
ｘは１乃至５０の数を表し、
Ａは式（ＩＩ）
【化２】
2007507567.tif 000034
で表される基を表すか、
又はＴに対して与えられた意味のうち一つを有し、
Ｄは炭素数４乃至１２のアルキレン基、又はＯＨにて置換された若しくはＯにて中断された若しくはＯＨにて置換され且つＯにて中断された前記アルキレン基を表し、
Ｌは炭素数１乃至１８のアルキレン基、炭素数５乃至１２のシクロアルキレン基、炭素数３乃至１８のアルケニレン基、又は、フェニル基、炭素数７乃至１１のアルキルフェニル基、炭素数５乃至１２のシクロアルキル基、ＯＨ、ハロゲン、炭素数１乃至１８のアルコキシ基、炭素数５乃至１２のシクロアルコキシ基、炭素数３乃至１８のアルケニルオキシ基、ＣＯＯＨによって置換された前記残基の一種を表し、
Ｒ1は、Ｒ1又はＲ13の少なくとも一方がＯＨであるという条件において、互いに独立してＨ、ＯＲ7又はＯＨを表し、
Ｒ7は互いに独立して水素原子、炭素数１乃至１２のアルキル基又は式−Ｌ−ＣＯ−Ｏ−
Ｒ9の基を表し、
Ｒ9はＨ、炭素数１乃至１８のアルキル基、炭素数２乃至１２のヒドロキシアルキル基を
表し、
Ｒ10は水素原子、炭素数１乃至４のアルキル基、Ｃｌ、フェニル基又はＯＲ7基を表し、
Ｒ11は水素原子又はメチル基を表し、
Ｒ13は水素原子、メチル基、ＯＨ、又はＯＲ7を表し、及び
Ｔは炭素原子数１３乃至６０の脂肪族又は脂環式ジカルボン酸の二価のアシル残基を表す。）
で表され、そして前記（Ｉ）は少なくとも一つの式（ＩＩ）の部分及び少なくとも一つのＴ部分を含むオリゴエステル又はポリエステル。
【請求項２】
Ｄは炭素数４乃至１２のアルキレン基又はＯにて中断された炭素数４乃至１０のアルキレン基を表し、
Ｌは炭素数１乃至４のアルキレン基を表し、
Ｔは二価のアシル残基ＣＯ−Ｔ’−ＣＯ（式中、Ｔ’は炭素数２０乃至５０のアルキレン基又は一つ以上の酸素原子にて中断された炭素数２０乃至５０のアルキレン基、又は炭素数５乃至１２のシクロアルキレン基又は炭素数５乃至１２のシクロアルケニレン基にて中断され、それぞれ非置換又はアルキル基にて置換されているアルキレン基を表す。）を表
し、そしてＴ’は全部で２０乃至５０の炭素原子を含み、
Ｒ7は水素原子又はメチル基を表し、
Ｒ10は水素原子、メチル基、又はＯＲ7基を表し、
Ｒ11は水素原子を表し、
Ｒ13は水素原子、ＯＨ、又はメチル基を表す、
請求項１に記載のオリゴエステル又はポリエステル。
【請求項３】
式（ＩＩＩ）
【化３】
2007507567.tif 000035
（式中、
ｘは１乃至２０の数を表し、
数ｙは少なくとも１を表し、（ｘ＋ｚ−１）乃至（ｘ＋ｚ＋１）の範囲に及び、
ｚは１乃至２０の数を表し、
Ｒ8は水素原子、炭素数１乃至１２のアルキル基、炭素数５乃至１２のシクロアルキル基
、炭素数２乃至１２のアルケニル基、フェニル基、炭素数７乃至１１のアルキルフェニル基、
フェニル基、ＯＨ、ハロゲンにて置換された炭素数１乃至１２のアルキル基、炭素数１乃至１８のアルコキシ基、炭素数５乃至１２のシクロアルコキシ基、炭素数３乃至１８のアルケニルオキシ基又はＣＯＯＨを表し、特に水素原子又は炭素数１乃至４のアルキル基を表し、
Ｒ12は水素原子又は炭素数１乃至１のアルキル基を表し、
Ｒ18は水素原子又は炭素数１乃至４のアルキル基を表し、
Ｄは炭素数４乃至８のアルキレン基、又はＯにて中断された炭素数４乃至１０のアルキレン基を表し、そして、
Ｔ’は炭素数２０乃至５０のアルキレン基、又は一つ以上の酸素原子にて中断された炭素数２０乃至５０のアルキレン基、又は、
それぞれ非置換又はアルキル基で置換された炭素数５乃至１２のシクロアルキレン基又は炭素数５乃至１２のシクロアルケニレン基にて中断されたアルキレン基を表し、
同時にＴ’は全部で２０乃至５０の炭素原子を含み、
その他全ての記号は請求項１に記載の式Ｉに定義された通りである。）
と一致することを特徴とする、請求項１に記載のオリゴエステル又はポリエステル。
【請求項４】
ｘは２乃至５０の範囲を表し、
式ＩＩのトリアジンの部分の数対二価酸残基Ｔは１対３乃至１０対１であることを特徴とする、請求項１に記載のオリゴエステル又はポリエステル。
【請求項５】
式（Ｖ）
【化４】
2007507567.tif 000036
で表されるトリス−アリール−トリアジン及びＲ12−Ｏ−ＯＣ−Ｔ’−ＣＯ−Ｏ−Ｒ12で表される化合物と式ＨＯ−Ｄ−ＯＨで表されるジオール（上記各式中、ＹはＣＯを表し、その他全ての記号は請求項２に記載の式（ＩＩＩ）に定義される通りである。）との反応によって得られる、オリゴエステル及びポリエステル。
【請求項６】
（ａ）有機ポリマー材料、及び、
（ｂ）請求項１に記載の式（Ｉ）で表されるオリゴエステル又はポリエステルの少なくとも一種又はそれらの混合物、
からなる、紫外線透過に対して保護された組成物。
【請求項７】
透明プラスチック容器又はフィルム又は多層フィルムであることを特徴とする、請求項６に記載の組成物。
【請求項８】
有機ポリマー材料は熱可塑性ポリマー、特にポリオレフィン、ポリエステル、ポリビニルアルコール、ポリビニルアセテート、ポリラクトン、又はポリカーボネートであることを特徴とする、請求項６に記載の組成物。
【請求項９】
有機ポリマー材料は、厚さ１０μ乃至２００μのフィルム、又は、肉厚２００μ乃至１０００μのプラスチック容器であり、有機ポリマー材料の質量に基づき、０．００５％乃至１０％の量の式（Ｉ）で表される化合物を含むことを特徴とする、請求項６に記載の組成物。
【請求項１０】
フェノール性抗酸化剤、立体障害性アミン、さらなるＵＶ吸収剤、ホスフィット及びホスホナイト、高級脂肪酸のアルカリ金属塩及びアルカリ土類金属塩、充填剤、金属酸化物、ヒドロタルサイト、酸素捕捉剤、アセトアルデヒド捕捉剤、可塑剤、清澄剤、滑剤、乳化剤、顔料、レオロジー添加剤、触媒、流量調整剤、加工助剤、蛍光増白剤、防炎加工剤、帯電防止剤及び発泡剤から選択されるさらなる成分を含むことを特徴とする、請求項６に記載の組成物。
【請求項１１】
透明プラスチック容器又はフィルム及びその内容物を紫外線の悪影響に対して保護する方法であって、請求項１に記載のオリゴエステル又はポリエステルを前記プラスチック容器又はフィルムに配合することからなる方法。
【請求項１２】
透明プラスチック容器又はフィルム及びその内容物を紫外線の悪影響に対して保護するための、請求項１に記載のオリゴエステル又はポリエステルの使用。
【請求項１３】
食品が請求項７に記載の透明プラスチック容器又はフィルム又は多層フィルムに、特に透明シート又はフィルムからなる包装材又は容器に密封され、かつ該包装材はさらに酸素捕
捉剤を含むことを特徴とする、包装食品の光酸化を防ぐ方法。
【請求項１４】
食品が、プラスチック材料からできた透明シート又はフィルムからなる包装材又は容器に密封され、該プラスチック材料は、ヒドロキシフェニル−ｓ−トリアジン、２−（２’−ヒドロキシフェニル）ベンゾトリアゾール、２−ヒドロキシベンゾフェノン、及びそれらの混合物から選択されるＵＶ吸収剤を含み、かつ、該包装材はさらに酸素捕捉剤を含むことを特徴とする、包装食品の光酸化を防ぐ方法。
【請求項１５】
プラスチック材料はポリオレフィン、ポリエステル、ポリビニルアルコール、ポリビニルアセテート又はポリカーボネートからなることを特徴とする、請求項１４に記載の方法。
【請求項１６】
ＵＶ吸収剤は、透明シート又はフィルムの１ｍ2あたり０．０１ｇ乃至１０ｇの量にて使
用されることを特徴とする、請求項１４に記載の方法。
【請求項１７】
酸素捕捉剤は、酸化可能な鉄又は鉄化合物をベースとする添加剤であることを特徴とする、請求項１４に記載の方法。
【発明の詳細な説明】
【技術分野】
【０００１】
本発明は高適合性のヒドロキシフェニルトリアジンＵＶ−吸収剤、及び、それらを含むポリマー材料、特に熱可塑性ポリマーフィルムに関する。そのようにして得られた該ポリマー材料は包装用フィルムとして、包装された食料、飲料、医薬品、化粧品、パーソナルケア製品、シャンプー等を紫外線の悪影響から保護するために使用され得る。前記材料はさらに温室中の植物を保護することにおいて有用である。本発明はさらに、ＵＶ吸収剤と酸素捕捉剤の併用によって、包装食品の光酸化を防止する方法に関する。前記物質が保管される容器やフィルムに配合されたとき、ある種のトリス−アリール−ｓ−トリアジンは特に効果的であることが見出されている。本発明の化合物はさらに、紫外線に対する人間（又は動物）の肌や毛髪の保護用の化粧品配合物において効果的である。
【背景技術】
【０００２】
紫外（ＵＶ）光が透過できるプラスチック容器内に包装されたとき、ある種のフルーツジュース、ソフトドリンク、ビール、ワイン、食料品、乳製品、化粧品、シャンプー、ビタミン、及び医薬品などの多くの包装した製品もまた、紫外光の影響によって有害な影響を受け、即ち、品質が落ちる。
【０００３】
ボトル及びフィルム内容物を保護するためのＵＶ吸収剤の使用は周知である。一方、クリアな又は薄く色づいた容器の使用への傾向がある。より美的に美しい容器はクリアなプラスチックから形成され得、それは又、内容物を見ることを可能にする。不幸にも、クリアな又は薄く色づいた容器及びフィルムは、紫外光のかなりの部分、即ち、約２８０乃至約４００ｎｍ範囲の光の透過を可能にする。さらに、より軽量、それゆえ、より薄肉の容器への傾向がある。薄肉容器は、より短い路程のために、より多くのＵＶ光の透過を可能にする。こうした包装における傾向により、この分野において使用するためのより効果的なＵＶ吸収剤が必要とされている。
【０００４】
多くの料理用油及びサラダ油は現在、クリアなＰＥＴ［ポリ（エチレンテレフタレート）］包装にて提供されている。実際には、大豆、オリーブ、ベニバナ、綿実、及びコーン油などのあらゆる植物又は種子由来の油は、様々なレベルの不飽和オレフィン酸又はエステル（例えばリノレエートなど）を含み、それらは光誘因分解されやすい。植物由来油のほとんどはまた、天然の葉緑素又は他の色素光増感剤を含む。パスカルら、Ｊ．フード  サイエンス，６０（５）、１１１６（１９９５）は、共押出し多層ポリプロピレンベース容器に配合されたチヌビン（登録商標Ｔｉｎｕｖｉｎ）３２６の使用による、大豆油のＵＶ保護を議論している。チヌビン（登録商標Ｔｉｎｕｖｉｎ）３２６はベンゾトリアゾールＵＶ吸収剤であり、５−クロロ−２−（２−ヒドロキシ−３−第三ブチル−５−メチルフェニル）−２Ｈ−ベンゾトリアゾールであって、チバ  スペシャルティ  ケミカルズ社から入手可能である。
【０００５】
国際公開第０３／００４５５７号パンフレットはポリオレフィンフィルム中で優れた持続性を有する幾つかのヒドロキシフェニルトリアジンＵＶ吸収剤を開示する。耐久性のあるＵＶ吸収剤を含有するプラスチック容器又はフィルムもまた、国際公開第０１／５７１２４号パンフレットに記載されている。
【特許文献１】国際公開第０３／００４５５７号パンフレット
【特許文献２】国際公開第０１／５７１２４号パンフレット
【非特許文献１】パスカルら、Ｊ．フード  サイエンス，６０（５）、１１１６（１９９５）
【発明の開示】
【発明が解決しようとする課題】
【０００６】
本ヒドロキシフェニルトリアジンＵＶ吸収剤は、様々なプラスチック材料において優れた適合性及び持続性を示し、紫外線の悪影響からこれらの材料を保護する。同時に、これらＵＶ吸収剤は、温室フィルム、ウィンドシート及び包装材料において効率的かつ選択的なＵＶ遮蔽を提供する。非常に長いアルキル部分のために、これらは多くのポリマーと高適合し、それゆえ多量のＵＶＡを配合することができる。これらは熱的に安定であり、ポリマーから浸出せず、それは食品又は飲料と接触する際には重要である。
【課題を解決するための手段】
【０００７】
本発明は式（Ｉ）
【化１】
2007507567.tif 000002
（式中、
ｘは１乃至５０の数を表し、
Ａは式（ＩＩ）
【化２】
2007507567.tif 000003
で表される基を表し、又は、Ｔで与えられた意味のうちの一つを有し；
Ｄは炭素数４乃至１２のアルキレン基、又は、ＯＨにて置換された若しくはＯにて中断された、又は、ＯＨにて置換されかつＯにて中断された前記アルキレン基を表し；
Ｌは炭素数１乃至１８のアルキレン基；炭素数５乃至１２のシクロアルキレン；炭素数３乃至１８のアルケニレン基；又はフェニル基、炭素数７乃至１１のアルキルフェニル基、炭素数５乃至１２のシクロアルキル基、ＯＨ、ハロゲン、炭素数１乃至１８のアルコキシ基、炭素数５乃至１２のシクロアルコキシ基、炭素数３乃至１８のアルケニルオキシ基、ＣＯＯＨにて置換された前記残基の一種を表し；
Ｒ1は、Ｒ1又はＲ13の少なくとも一方がＯＨであるという条件において、互いに独立してＨ、ＯＲ7、又はＯＨを表し、
Ｒ7は互いに独立して水素、炭素数１乃至１２のアルキル基、又は式−Ｌ−ＣＯ−Ｏ−Ｒ9の基を表し、
Ｒ9はＨ、炭素数１乃至１８のアルキル基、炭素数２乃至１２のヒドロキシアルキル基を
表し；
Ｒ10は水素原子、炭素数１乃至４のアルキル基、Ｃｌ、フェニル基又はＯＲ7基を表し；
Ｒ11は水素原子又はメチル基を表し；
Ｒ13は水素原子、メチル基、ＯＨ、又はＯＲ7を表し；及び
Ｔは炭素数１３乃至６０の脂肪族又は脂環式ジカルボン酸の二価のアシル残基を表す。）で表され、前記式（Ｉ）は少なくとも一つの式（ＩＩ）部分及び、少なくとも一つのＴ部分を含むオリゴ−又はポリエステルに関する。
【０００８】
好ましい化合物において、Ｌは炭素数１乃至４のアルキレン基、特に炭素数２乃至４のア
ルキリデン基又はメチレン基を表す。Ｄは有利には炭素数４乃至１２のアルキレン基又は、Ｏにて中断された炭素数４乃至１０のアルキレン基を表す。
【０００９】
炭素原子数１３乃至６０の脂肪族又は脂環式ジカルボン酸の二価のアシル残基としてのＴは、例えば、２つのカルボニル基が炭素数１１乃至５８のアルキレン基又はアルケニレン基又はシクロアルキレン基又はシクロアルケニレン基にて中断されたアルキレン基にて相互接続され、それぞれ非置換又はアルキル基にて置換され、全部で１１乃至５８の炭素原子、好ましくは２０乃至５０の炭素原子を含む、脂肪族ジアシル基などを含む。アルキレン又はアルケニレン基は、分岐又は非分岐であり得、又は、好ましくはエチレン性２重結合と隣接せず、酸素にて中断され得る。好ましい化合物において、Ｔは−ＣＯ−Ｔ’−ＣＯ− （式中、Ｔ’は炭素数２０乃至５０のアルキレン基又は一つ以上の酸素原子にて中
断された炭素数２０乃至５０のアルキレン基である。）であり；特に好ましくは非分岐の炭素数２０乃至５０のアルキレン基である。さらに好ましい化合物において、Ｔは−ＣＯ−Ｔ’−ＣＯ−（式中、Ｔ’は炭素数５乃至１２のシクロアルキレン基又は炭素数５乃至１２のシクロアルケニレン基にて、又はアルキル基にて置換された前記シクロアルキレン基又はシクロアルケニレン基にて中断されたアルキレン基であり、全部で１１乃至５８の炭素原子、特に２０−５０の炭素原子を含む）であり；特に好ましいシクロアルキレン基はシクロヘキシレン基であり；特に好ましいシクロアルケニレン基はシクロヘキセニレン基である。有用なスペーサ基Ｔ’は、例えば式ＩＸ、
【化３】
2007507567.tif 000004
（式中、Ｒ20は−（ＣbＨ2b）−を表し、Ｒ21は−（ＣcＨ2c）−を表し、
Ｒ22、Ｒ23及びＲ24はそれぞれ、−（ＣdＨ2d）−Ｈ、−（ＣeＨ2e）−Ｈ、及び−（Ｃf
Ｈ2f）−Ｈを表し、ａは０−７の範囲にあり、指数ｂ−ｆの各々は０−２０の範囲にあり、
ａ＋ｂ＋ｃ＋ｄ＋ｅ＋ｆの合計は１５−４５の範囲にあるという条件を有する。）、
又は式Ｘ
【化４】
2007507567.tif 000005
（式中、Ｒ25及びＲ26はそれぞれ炭素数１乃至１８のアルキレン基、及び、Ｒ27、Ｒ28、Ｒ29及びＲ30のそれぞれは独立して、Ｈ又は炭素数１乃至１８のアルキル基を表し、及び、Ｒ29及びＲ30はまた一緒になって化学結合をし得、式Ｘ中の炭素原子の総数は２０乃至３０に及ぶという条件を有する。）
である。
【００１０】
特に技術的に重要なものは式Ｘのスペーサー基Ｔ’（式中、Ｒ25及びＲ26は独立して炭素原子数４−１２のアルキレン基を表し、Ｒ27及びＲ28のそれぞれは独立して、炭素数４乃
至炭素数１２のアルキル基を表し、同時にＲ29及びＲ30は水素原子を表す。）のものである。
【００１１】
適切な二酸は、たとえば、モノ不飽和脂肪酸のジ不飽和脂肪酸での二量化によって、得られ得る；
シクロアルケニル構造を含む生成物は、本化合物の製造にそのまま使用され得るか、又は、好ましくは、使用する前に水素化され得る；後者の場合において、水素化二酸は、しばしば、開鎖（“アルキレン”）タイプとシクロアルキレン中断された化合物の混合物である。脂肪酸Ａ及び脂肪酸Ｂからの二酸の製造法の例は、以下の図式にて与えられる；
【化５】
2007507567.tif 000006
【００１２】
本式Ｉの化合物において、最も好ましくは、Ｒ1はＯＨを表し、；
Ｒ7は水素原子又はメチル基を表し；
Ｒ10は水素原子、メチル基、又は−ＯＲ7基を表し；
Ｒ11は水素原子を表し；
Ｒ13は水素原子、ＯＨ、又はメチル基を表す。
【００１３】
式（Ｉ）のオリゴマー又はポリマーの末端基は、通常、
Ａ（式Ｉの左側）と結合する場合は、−Ｏ−Ｄ−ＯＲ12、又は−ＯＲ12であり、
又は、Ｏ（式Ｉの左側）と結合する場合は、−Ｔ’−ＣＯＯＲ12又は−［式ＩＩ］−ＯＲ12などの−Ａ−ＯＲ12、又は−Ｒ12である（ここでＲ12はＨ又は炭素数１乃至８のアルキ
ル基を表す。）。
【００１４】
例えば、式（Ｉ）のエステルは式（ＩＩＩ）
【化６】
2007507567.tif 000007
（式中、
ｘは１乃至２０の数を表し；
数ｙは少なくとも１を表し、（ｘ＋ｚ−１）乃至（ｘ＋ｚ＋１）に及び；
ｚは１乃至２０の数を表し；そして、
Ｒ8は水素原子、炭素数１乃至１２のアルキル基；炭素数５乃至１２のシクロアルキル基
；炭素数２乃至１２のアルケニル基；フェニル基：炭素数７乃至１１のアルキルフェニル基；フェニル基、ＯＨ、ハロゲンにて置換された炭素数１乃至１２のアルキル基；炭素数１乃至１８のアルコキシ基、炭素数５乃至１２のシクロアルコキシ基、炭素数３乃至２８のアルケニルオキシ基又はＣＯＯＨを表し；特に水素又は炭素数１乃至４のアルキル基を表し；
Ｒ12は水素原子又は炭素数１乃至８のアルキル基を表し；
Ｒ18は水素原子又は炭素数１乃至４のアルキル基を表し；
Ｄは炭素数４乃至８のアルキレン基、又はＯにて中断された炭素数４乃至１０のアルキレン基を表し；そしてＴ’は炭素数２０乃至５０のアルキレン基又は、一つ以上の酸素原子にて中断された炭素数２０乃至５０のアルキレン基を表し；
全ての他の記号は上記式Ｉで定義された通りである。）
と一致し得る。
【００１５】
Ｔ’は、炭素数５乃至１２のシクロアルキレン基、又はアルキル基で置換された前記シクロアルキレン基、特にシクロヘキシレンにて中断されたアルキレン基であって、全部で２０−５０の炭素原子を含み得る。
【００１６】
式（ＩＩＩ）のオリゴ−又はポリエステルにおいて、指数ｘ及びｚにて特定された二価の構造単位のそれぞれは、指数ｙにて特定された構造単位−Ｏ−Ｄ−と結合し、及び／又は末端基Ｒ12又はＯＲ12と結合する。
【発明を実施するための最良の形態】
【００１７】
式（Ｉ）の化合物において、ｘは好ましくは２−５０の範囲であり、より好ましくは２−２０の範囲であり、とりわけ４−１２である；式ＩＩのトリアジン部分の数対二酸の残基Ｔは好ましくは約１：３乃至約１０：１に及び、より好ましくは約１：１乃至約５：１に及ぶ。式（ＩＩＩ）の化合物において、ｘ及びｚの其々は好ましくは１−１６の範囲であり、より好ましくは、ｘは１−１０の範囲でありかつｘは２−１２の範囲である。
【００１８】
式Ｉ又はＩＩＩで表されるものなどの本発明のオリゴマー又はポリマーエステルは、通常、１０００乃至５００００ｇ／ｍｏｌ、より好ましくは１５００乃至２００００ｇ／ｍｏｌ、最も好ましくは２０００乃至１００００ｇ／ｍｏｌの範囲内の分子量を有する（ゲル透過クロマトグラフィーＧＰＣによって決定された数平均Ｍｎ）。
【００１９】
アルキルフェニル基はアルキル置換フェニル基である；炭素数７乃至１４のアルキルフェニル基は、メチルフェニル（トリル）基、ジメチルフェニル（キシリル）基、トリメチルフェニル（メシチル）基、エチルフェニル基、プロピルフェニル基、ブチルフェニル基、ジブチルフェニル基、ペンチルフェニル基、ヘキシルフェニル基、ヘプチルフェニル基、及びオクチルフェニル基などの例を包含する。
【００２０】
フェニルアルキル基はフェニル置換アルキル基である；炭素数７乃至１１のフェニルアルキル基は、ベンジル基、α−メチルベンジル基、α−エチルベンジル基、α，α−ジメチルベンジル基、フェニルエチル基、フェニルプロピル基、フェニルブチル基及びフェニルペンチル基などの例を包含する。
【００２１】
Ｏにて中断されたアルキル基は、一般に、一つ以上の隣接していない酸素原子を含み得る。好ましくは、Ｄ又はＴ’などのアルキル鎖の炭素原子は最高１つのヘテロ原子と結合する。
【００２２】
記載された定義範囲内において、アルキル基は、メチル、エチル、プロピル、イソプロピル、ｎ−ブチル、第二ブチル、イソブチル、第三ブチル、２−エチルブチル、ｎ−ペンチル、イソペンチル、１−メチルペンチル、１，３−ジメチルブチル、ｎ−ヘキシル、１−メチルヘキシル、ｎ−ヘプチル、イソヘプチル、１，１，３，３−テトラメチルブチル、１−メチルヘプチル、３−メチルヘプチル、ｎ−オクチル、２−エチルヘキシル、１，１，３−トリメチルヘキシル、１，１，３，３−テトラメチルペンチル、ノニル、デシル、ウンデシル、１−メチルウンデシル、ドデシル、１，１，３，３，５，５−ヘキサメチルヘキシル、トリデシル、テトラデシル、ペンタデシル、ヘキサデシル、ヘプタデシル及びオクタデシルなどの分岐又は非分岐のアルキル基である。
【００２３】
Ｌ又はＤなどのアルキレン基は水素原子の除去によってアルキル基などから生じる。
【００２４】
記載された定義範囲内において、アルケニル基は、アリル、イロプロペニル、２−ブテニル、３−ブテニル、イソブテニル、ｎ−ペンタ−２，４−ジエニル、３−メチル−ブテ−２−エニル；ｎ−オクテ−２−エニル、ｎ−ドデセ−２−エニル、イソドデセニル、ｎ−オクタデセ−２−エニル及びｎ−オクタデセ−４−エニルなどである。
【００２５】
たとえばＴ’のアルキレン基などのＴの重鎖は、それら主成分の回りに、一定の分子分布を有し得る。範囲は、例えば炭素原子数２２−２６、２８−３２、又は３４−３８などであり得る。しかしながら、例えばそれぞれＴ’合計で炭素原子数２０乃至４０、３０乃至５０、又は３０乃至４０などの幅広い範囲を用いることもまた可能である。
【００２６】
式（Ｉ）又は（ＩＩＩ）の化合物を調製するための抽出物は市販製品であるため、それらはいくらかの規格に差があり得る。これは特に、Ｔが炭素数２０乃至６０のアルキレン基（前述の通り中断され得る）であるとき、Ｔグループの由来である高分子量の二酸の場合にそうである。
【００２７】
市販の二酸又は二酸エステルはまた少量の炭素数２０より少ない鎖を含み得る。そのため、Ｔが最大１０％の炭素数２０より下のジアシル鎖、及び９０乃至１００％の炭素数２０乃至６０、特に炭素数２０乃至４０のジアシル鎖を含む混合物である化合物の混合物もま
た本発明の対象である。パーセンテージは質量％であり、混合物の総量に基づく。
【００２８】
式（Ｉ）及び（ＩＩＩ）又はそれらの前駆物質は、国際公開第０３／００４５５７号パンフレット又はそれに記載された出版物（例えば、欧州特許出願公開第４３４６０８号明細書、Ｈ．ブルネッティ及びＣ．Ｅ．リュティ，ヘルブ．ケム．アクタ５５，１５６６（１９７２）、米国特許第３１１８８８７号明細書、欧州特許出願公開第１６５６０８号明細書など）に開示された方法と同様に調製され得る。
【００２９】
式（Ｉ）又は（ＩＩＩ）の（ポリ）エステルは、２つのカルボン酸基を含むトリス−アリール−トリアジン又は酸クロリド、アンヒドリド、又は特にエステルなど、適当な誘導体から開始して有利に調製される。前記抽出物又はそれらの相同体は、とりわけ、米国特許第４８２６９７８号明細書、米国特許第５７３６５９７号明細書（例えば１１−１３段参照）、米国特許第５６８６２３３号明細書、米国特許第５９５９００８号明細書（例えば３０段３５行から３１段１１行まで参照）において説明され、及び同タイプのさらなる抽出物、たとえばＴ基を含む脂肪族、脂環式又は芳香族ジカルボン酸又はそれらの誘導体などである。エステル化のために、ジカルボキシル抽出物を好ましくは従来既知の方法にて、適当量の、例えばジカルボキシル基１モル当たり０．９−１．１モル又は等モル量の、ジオールＨＯ−Ｄ−ＯＨと、反応させる：好ましくはジオールは、グリコール、グリセリン、様々なポリエチレングリコール類、又は、ブタンジオール、ペンタンジオール、ヘキサンジオール、ヘプタンジオール、オクタンジオール、ノナンジオール、デカンジオール、ウンデカンジオール、ドデカンジオール、トリデカンジオール、ペンタデカンジオール、オクタデカンジオール、エイコサンジオールなどの様々な鎖長のα、ω−ジヒドロキシアルカン及びそれらの混合物を含む。反応は溶媒（たとえば脂肪族アルコール、エステル、芳香族炭化水素又は、クロロベンゼンなどのハロゲン化炭化水素、又は溶媒混合物など）又は触媒（たとえば、ミネラル又は有機（ルイス又はブレンステッド−型）酸又は塩基などの、エステル交換触媒など）などのさらなる成分の添加を用いて又は用いずに行われる。さらなる溶媒を使用しない場合において、ジオール又はジカルボン酸の適当なエステルなどの抽出物は過剰に用いられ得、それは同時に溶媒として役目を果たす。温度及び圧力は通常は重大な意味を持たないが、それゆえ、反応はしばしば−５℃乃至２００℃、例えば１０乃至１７０℃の温度範囲、及び、例えば１０4乃至約１０6Ｐａなどのほぼ１気圧の圧力にて、酸素の存在下又は例えば窒素又はアルゴン下などの酸素の不存在下で行われる。
【００３０】
本発明はまた、式Ｖで表されるトリス−アリール−トリアジン
【化７】
2007507567.tif 000008
及び式Ｒ12−Ｏ−Ｔ−Ｏ−Ｒ12（上記各式中、ＹはＣＯを表し、他の全ての記号は前述に定義された通りである。）で表される化合物とジオールＨＯ−Ｄ−ＯＨとの反応によって得られるオリゴエステル又はポリエステルに関する。
【００３１】
本発明はまた、
（ａ）たとえば合成熱可塑性ポリマーなどの、有機ポリマー材料、及び
（ｂ）式（Ｉ）で表される化合物の少なくとも一種又はそれらの混合物
からなる、紫外線の浸透に対して保護された組成物に関する。
【００３２】
本発明の更なる対象は、紫外線の悪影響に対して保護し、そして
（ａ）例えばクリアな又は薄く色づいた、透明なプラスチック、及び
（ｂ）式（Ｉ）で表される化合物の少なくとも一種又はそれらの混合物
からなる、透明プラスチック容器又はフィルムである。
【００３３】
式（Ｉ）の化合物に対する定義及び選好は前記に与えられたとおりである。
【００３４】
容器の例としては、ボトル、ボックス、ブリスター、又はカップであり、それらは厚肉材料又は例えばフィルムなどによって密封され得る。容器は全体的に透明又は部分的に透明であり得る、そのような場合、式Ｉで表される本化合物は、通常、例えば着色されたカップを密封するフィルムなどの透明部分に、少なくとも存在する。前記容器に包装される商品の例としては、食品及び飲料、化粧品製品、薬品及び医薬品製剤などがある。
【００３５】
とりわけ温室フィルムの場合において、本組成物はさらに、欧州特許出願公開第１４１３５９９号明細書に開示された組成物の成分（ｂ）などの、成長促進物質を含み得、同時に式Ｉの本化合物はこれらの系においてＵＶＡ（欧州特許出願公開第１４１３５９９号明細書の成分ｃ１）として用いられ得る。
【００３６】
化合物は、容器、シート、フィルム及び織布又は不織布が製造され得る、多くの種類のプラスチック材料に有用である。例は下記の通りである。
【００３７】
１．モノオレフィン及びジオレフィンのポリマー、例えばポリプロピレン、ポリイソブチレン、ポリブテ−１−エン、ポリ−４−メチルペンテ−１−エン、ポリビニルシクロヘキサン、ポリイソプレン又はポリブタジエン、並びにシクロオレフィン、例えばシクロペンテン又はノルボルネンのポリマー、ポリエチレン（所望により架橋され得る）、例えば高密度ポリエチレン（ＨＤＰＥ）、高密度及び高分子量ポリエチレン（ＨＤＰＥ−ＨＭＷ）、高密度及び超高分子量ポリエチレン（ＨＤＰＥ−ＵＨＭＷ）、中密度ポリエチレン（ＭＤＰＥ）、低密度ポリエチレン（ＬＤＰＥ）、線状低密度ポリエチレン（ＬＬＤＰＥ）、（ＶＬＤＰＥ）及び（ＵＬＤＰＥ）。
【００３８】
ポリオレフィン、すなわち前の段落において例示したモノオレフィンのポリマー、望ましくはポリエチレン及びポリプロピレンは、異なる方法によりそしてとりわけ以下の方法により調製され得る：
ａ）ラジカル重合（通常は高圧下及び高温において）。
ｂ）通常、周期表のＩＶｂ、Ｖｂ、ＶＩｂ又はＶＩＩＩ群の金属の一種又はそれ以上を含む触媒を使用した触媒重合。これらの金属は通常、一つ又はそれ以上の配位子、典型的にはπ−又はσ−配位し得るオキシド、ハロゲン化物、アルコレート、エステル、エーテル、アミン、アルキル、アルケニル及び／又はアリールを有する。これらの金属錯体は遊離形態であるか、又は基材に、典型的には活性化塩化マグネシウム、チタン（ＩＩＩ）クロリド、アルミナ又は酸化ケイ素に固定され得る。これらの触媒は、重合媒体中に可溶又は不溶であり得る。該触媒は重合においてそのまま使用され得、又はさらなる活性剤、典型的には金属アルキル、金属ヒドリド、金属アルキルハライド、金属アルキルオキシド又は金属アルキルオキサンであって、前記金属が周期表のＩａ、ＩＩａ及び／又はＩＩＩａ群の元素であるものが使用され得る。活性剤は、他のエステル、エーテル、アミン又はシリルエーテル基で都合良く変性され得る。これらの触媒系は通常、フィリップス、スタンダ
ードオイルインディアナ、チグラー（−ナッタ）、ＴＮＺ（デュポン）、メタロセン又はシングルサイト触媒（ＳＳＣ）と命名される。
【００３９】
２．１）で言及されたポリマーの混合物、例えばポリプロピレンとポリイソブチレン、ポリプロピレンとポリエチレン（例えば、ＰＰ／ＨＤＰＥ、ＰＰ／ＬＤＰＥ）の混合物、及び異なる型のポリエチレンの混合物（例えば、ＬＤＰＥ／ＨＤＰＥ）。
【００４０】
３．モノオレフィン及びジオレフィンの互いの又は他のビニルモノマーとのコポリマー、例えばエチレン／プロピレンコポリマー、線状低密度ポリエチレン（ＬＬＤＰＥ）及びその低密度ポリエチレン（ＬＤＰＥ）との混合物、プロピレン／ブテ−１−エンコポリマー、プロピレン／イソブチレンコポリマー、エチレン／ブテ−１−エンコポリマー、エチレン／ヘキセンコポリマー、エチレン／メチルペンテンコポリマー、エチレン／ヘプテンコポリマー、エチレン／オクテンコポリマー、エチレン／ビニルシクロヘキサンコポリマー、エチレン／シクロオレフィンコポリマー（例えば、エチレン／ノルボルネン様ＣＯＣ）、１−オレフィンがその場で生成されるエチレン／１−オレフィンコポリマー；プロピレン／ブタジエンコポリマー、イソブチレン／イソプレンコポリマー、エチレン／ビニルシクロヘキセンコポリマー、エチレン／アルキルアクリレートコポリマー、エチレン／アルキルメタクリレートコポリマー、エチレン／酢酸ビニルコポリマー又はエチレン／アクリル酸コポリマー及びそれらの塩（アイオノマー）並びにエチレンとプロピレン及びへキサジエン、ジシクロペンタジエン又はエチリデン−ノルボルネンなどのジエンとのターポリマー；及びそのようなコポリマーの互いの及び１）で上述したポリマーとの混合物、例えばポリプロピレン／エチレン−プロピレンコポリマー、ＬＤＰＥ／エチレン−酢酸ビニルコポリマー（ＥＶＡ）、ＬＤＰＥ／エチレン−アクリル酸コポリマー（ＥＡＡ）、ＬＬＤＰＥ／ＥＶＡ、ＬＬＤＰＥ／ＥＡＡ及び交互の又はランダムのポリアルキレン／一酸化炭素コポリマー及びそれらの他のポリマー、例えばポリアミドとの混合物。
【００４１】
４．水素化変性物（例えば粘着付与剤）を含む炭化水素樹脂（例えば炭素数５乃至９）及びポリアルキレン及びデンプンの混合物。
【００４２】
１．）乃至４．）のホモポリマー及びコポリマーは、シンジオタクチック、アイソタクチック、ヘミ−アイソタクチック又はアタクチックを含むいずれの立体構造を有し得；アタクチックポリマーが好ましい。ステレオブロックポリマーもまた含まれる。
【００４３】
５．ポリスチレン、ポリ（ｐ−メチルスチレン）、ポリ（α−メチルスチレン）。
【００４４】
６．スチレン、α−メチルスチレン、ビニルトルエンの全ての異性体、とりわけｐ−ビニルトルエン、エチルスチレン、プロピルスチレン、ビニルビフェニル、ビニルナフタレン、及びビニルアントラセンの全ての異性体、及びそれらの混合物を含む芳香族ビニルモノマーから誘導された芳香族ホモポリマー及びコポリマー。ホモポリマー及びコポリマーはシンジオタクチック、アイソタクチック、ヘミ−アイソタクチック又はアタクチックを含むいずれの立体構造を有し得；アタクチックポリマーが好ましい。ステレオブロックポリマーもまた含まれる。
【００４５】
６ａ．上述された芳香族ビニルモノマー及び、エチレン、プロピレン、ジエン、ニトリル、酸、マレイン酸無水物、マレイミド、酢酸ビニル及び塩化ビニル又はアクリル誘導体及びその混合物から選択されるコモノマーを含むコポリマー、例えば、スチレン／ブタジエン、スチレン／アクリロニトリル、スチレン／エチレン（共重合体）、スチレン／アルキルメタクリレート、スチレン／ブタジエン／アルキルアクリレート、スチレン／ブタジエン／アルキルメタクリレート、スチレン／マレイン酸無水物、スチレン／アクリロニトリル／メチルアクリレート；スチレンコポリマー及び他のポリマー、例えばポリアクリレー
ト、ジエンポリマー又はエチレン／プロピレン／ジエンターポリマーとの高耐衝撃性の混合物；及びスチレン／ブタジエン／スチレン、スチレン／イソプレン／スチレン、スチレン／エチレン／ブチレン／スチレン又はスチレン／エチレン／プロピレン／スチレンなどのスチレンのブロックコポリマー。
【００４６】
６ｂ．６．）で言及されたポリマーの水素化から誘導された水素化芳香族ポリマー、とりわけアタクチックポリスチレンを水素化することにより調製されるポリシクロヘキシルエチレン（ＰＣＨＥ）を含み、しばしばポリビニルシクロヘキサン（ＰＶＣＨ）として言及される。
【００４７】
６ｃ．６ａ．）で言及されたポリマーの水素化から誘導された水素化芳香族ポリマー。
【００４８】
ホモポリマー及びコポリマーはシンジオタクチック、アイソタクチック、ヘミ−アイソタクチック又はアタクチックを含むいずれの立体構造を有し得；アタクチックポリマーが好ましい。ステレオブロックポリマーもまた含まれる。
【００４９】
７．スチレン又はα−メチルスチレンなどの芳香族ビニルモノマーのグラフトコポリマー、例えばポリブタジエンにスチレン、ポリブタジエン−スチレン又はポリブタジエン−アクリロニトリルコポリマーにスチレン；ポリブタジエンにスチレン及びアクリロニトリル（又はメタクリロニトリル）；ポリブタジエンにスチレン、アクリロニトリル及びメチルメタクリレート；ポリブタジエンにスチレン及びマレイン酸無水物；ポリブタジエンにスチレン、アクリロニトリル及びマレイン酸無水物又はマレイミド；ポリブタジエンにスチレン及びマレイミド；ポリブタジエンにスチレン及びアルキルアクリレート又はメタクリレート；エチレン／プロピレン／ジエンターポリマーにスチレン及びアクリロニトリル；ポリアルキルアクリレート又はポリアルキルメタクリレートにスチレン及びアクリロニトリル，アクリレート／ブタジエンコポリマーにスチレン及びアクリロニトリル、並びにそれらの６）に列挙されたコポリマーとの混合物、例えばＡＢＳ、ＭＢＳ、ＡＳＡ又はＡＥＳポリマーとして既知であるコポリマー混合物。
【００５０】
８．ポリクロロプレン、塩素化ゴム、イソブチレン−イソプレンの塩素化及び臭素化コポリマー（ハロブチルゴム）、塩素化又はスルホ塩素化ポリエチレン、エチレン及び塩素化エチレンのコポリマー、エピクロロヒドリンホモ−及びコポリマー、とりわけハロゲン含有ビニル化合物のポリマー、例えばポリ塩化ビニル、ポリ塩化ビニリデン、ポリフッ化ビニル、ボリフッ化ビニリデンならびに塩化ビニル／塩化ビニリデン、塩化ビニル／酢酸ビニル又は塩化ビニリデン／酢酸ビニルコポリマーなどのそれらのコボリマーなどのハロゲン含有ポリマー。
【００５１】
９．α，β−不飽和酸から誘導されたポリマー及びポリアクリレート及びポリメタクリレートのなどのそれらの誘導体；ブチルアクリレートで耐衝撃変性されたポリメチルメタクリレート（ＰＭＭＡ）、ポリアクリルアミド及びポリアクリロニトリル。
【００５２】
１０．９）で言及されたモノマーの互いの又は他の不飽和モノマーとのコポリマー、例えばアクリロニトリル／ブタジエンコポリマー、アクリロニトリル／アルキルアクリレートコポリマー、アクリロニトリル／アルコキシアルキルアクリレート又はアクリロニトリル／ビニルハライドコポリマー又はアクリロニトリル／アルキルメタクリレート／ブタジエンターポリマー。
【００５３】
１１．不飽和アルコール及びアミンから誘導されたポリマー又はそれらのアシル誘導体又はアセタール、例えばポリビニルアルコール、ポリ酢酸ビニル、ポリビニルステアレート、ポリビニルベンゾエート、ポリビニルマレエート、ポリビニルブチラール、ポリアリル
フタレート又はポリアリルメラミン；エチレンビニルアルコールコポリマー（ＥＶＯＨ）；並びに上記の１）で言及されたオレフィンとそれらコポリマー。
【００５４】
１２．ポリアルキレングリコール、ボリエチレンオキシド、ポリプロピレンオキシド又はビスグリシジルエーテルとそれらのコポリマーなどの環式エーテルのホモポリマー及びコポリマー。
【００５５】
１３．ポリオキシメチレンなどのポリアセタール及びコモノマーとしてエチレンオキシドを含むポリオキシメチレン；熱可塑性ポリウレタン、アクリレート又はＭＢＳで変性されたポリアセタール。
【００５６】
１４．ポリフェニレンオキシド及びスルフィド、及びポリフェニレンオキシドとスチレンポリマー又はポリアミドとの混合物。
【００５７】
１５．一方はヒドロキシル末端化ポリエーテル、ポリエステル及びポリブタジエンと、他方は脂肪族又は芳香族のポリイソシアナートから誘導されたポリウレタン、並びにそれらの前駆体。
【００５８】
１６．ジアミシとジカルボン酸から及び／又はアミノカルボン酸又は対応するラクタムから誘導されたポリアミド及びコポリアミド、例えばポリアミド４、ポリアミド６、ポリアミド６／６、６／１０、６／９、６／１２、４／６、１２／１２、ポリアミド１１、ポリアミド１２、ｍ−キシレンジアミン及びアジピン酸から開始した芳香族ポリアミド；へキサメチレンジアミン及びイソフタル酸及び／又はテレフタル酸から及び変性剤としてエラストマーを用いて又は用いずに調製されたポリアミド、例えばポリ−２，４，４−トリメチルヘキサメチレンテレフタルアミド又はポリ−ｍ−フェニレンイソフタルアミド：及び上述されたポリアミドとポリオレフィン、オレフィンコポリマー、アイオノマー又は化学的に結合されたか又はグラフトされたエラストマーとのブロックコポリマー；又は例えばポリエチレングリコール、ポリプロピレングリコール又はポリテトラメチレングリコールなどのポリエーテルとのブロックコポリマー；ならびにＥＰＤＭ又はＡＢＳで変性されたポリアミド又はコポリアミド；及び加工の間に縮合されたポリアミド（ＲＩＭポリアミド系）。
【００５９】
１７．ポリ尿素、ポリイミド、ボリアミド−イミド、ポリエーテルイミド、ポリエステルイミド、ポリヒダントイン及びポリベンズイミダゾール。
【００６０】
１８．ジカルボン酸とジオールから及び／又はヒドロキシカルボン酸又は対応するラクトンから誘導されたポリエステル、例えばポリエチレンテレフタレート、ポリブチレンテレフタレート、ポリ−１，４−ジメチロールシクロヘキサンテレフタレート、ポリアルキレンナフタレート（ＰＡＮ）、生分解性ポリラクトン、及びポリヒドロキシベンゾエート、ならびにヒドロキシル末端ポリエーテルから誘導されたブロックポリエーテルエステル；及びまたポリカーボネート又はＭＢＳで変性されたポリエステル。
【００６１】
１９．ポリカーボネート及びポリエステルカーボネート。
【００６２】
２０．ポリケトン。
【００６３】
２１．ポリスルホン、ポリエーテルスルホン及びポリエーテルケトン。
【００６４】
２２．前述されたポリマーのブレンド（ポリブレンド）、例えばＰＰ／ＥＰＤＭ、ポリアミド／ＥＰＤＭ又はＡＢＳ、ＰＶＣ／ＥＶＡ、ＰＶＣ／ＡＢＳ、ＰＶＣ／ＭＢＳ、ＰＣ／
ＡＢＳ、ＰＢＴＰ／ＡＢＳ、ＰＣ／ＡＳＡ、ＰＣ／ＰＢＴ、ＰＶＣ／ＣＰＥ、ＰＶＣ／アクリレート、ＰＯＭ／熱可塑性ＰＵＲ、ＰＣ／熱可塑性ＰＵＲ、ＰＯＭ／アクリレート、ＰＯＭ／ＭＢＳ、ＰＰＯ／ＨＩＰＳ、ＰＰＯ／ＰＡ６．６及びコポリマー、ＰＡ／ＨＤＰＥ、ＰＡ／ＰＰ、ＰＡ／ＰＰＯ、ＰＢＴ／ＰＣ／ＡＢＳ又はＰＢＴ／ＰＥＴ／ＰＣ。
【００６５】
本発明の化合物は、容器、シート、フィルム及び織布又は不織布が製造され得る、多くの種類のプラスチック材料に有用である。好ましくは、例えばフィルム又はプラスチック容器向けなどのポリマー材料は、ポリオレフィン、ポリエステル、ポリビニルアルコール、ポリビニルアセテート、又はポリカーボネートである；最も好ましくは、とりわけ食品包装フィルム又は容器向けには、ポリエチレンテレフタレート（ＰＥＴ）及びポリオレフィンであり、特にポリエチレン（ＰＥ）、ポリプロピレン（ＰＰ）、低密度ポリエチレン（ＬＤＰＥ）、直鎖状低密度ポリエチレン（ＬＬＤＰＥ），（ＶＬＤＰＥ）、及び（ＵＬＤＰＥ）である。シート向けにより好ましい材料はポリカーボネート、ポリアミド、ポリアクリル、又は透明ＡＢＳであり、とりわけポリカーボネートである。
【００６６】
最も有利には、本発明の組成物は食品又は医療包装材料として使用されるプラスチック容器又はフィルムである；好ましくは、フィルムの厚さは１０μ乃至２００μ、より好ましくは２０μ乃至８０μであり、プラスチック容器の厚さは２００μ乃至１０００μである。好ましくは、式（Ｉ）の化合物は、プラスチック材料の質量に基づき、０．００５％乃至１０％の量で存在する。
【００６７】
好ましくは、有機ポリマー材料は、プラスチック材料が透明、例えばクリアな又は薄く色づいたプラスチック容器又はフィルム又はシートである。
【００６８】
とりわけポリエステルの場合、有機ポリマー材料は、有利には、含有アセトアルデヒド含有量の減少のための添加剤（例えば国際公開第０１／０２４８９号パンフレット、国際公開第０１／２３４７５号パンフレット、国際公開第０２／５３６４３号パンフレット、欧州特許出願公開第１２３９００６号明細書、国際公開第０３／１６４０１号パンフレットなど参照）及び／又は蛍光増白剤（蛍光増白剤；既知のシステムと同様、例えば米国特許第５９８５３８９号明細書、米国特許第６１６６８５２号明細書など参照）を含み得る。適切な蛍光増白剤としては、とりわけ、本用途向けとして既知であり、とりわけ、幾つかの製造業者からブランコフォー（登録商標Ｂｌａｎｋｏｐｈｏｒ）、イーストマン（登録商標Ｅａｓｔｍａｎ）、フルオライト（登録商標Ｆｌｕｏｌｉｔｅ）、ホスタラックス（登録商標Ｈｏｓｔａｌｕｘ）、ロイコプール（登録商標Ｌｅｕｋｏｐｕｒ）、ユビテックス（登録商標Ｕｖｉｔｅｘ）、ホワイトフルオロ（登録商標Ｗｈｉｔｅｆｌｕｏｒ）、イッコワイト（登録商標Ｅｃｃｏｗｈｉｔｅ）などの商品名で入手可能な、スチルベン、クマリン及びビス−ベンゾオキサゾール類等の化合物がある；適切な化合物は、例えば、ＣＡＳ番号９１−４４−１（４−メチル−７−ジエチルアミノクマリン）；
ＣＡＳ番号５３８５０−９１−２（３−フェニル−７−（４−メチル−６−ブチルオキシベンゾオキサゾール）クマリン）；
ＣＡＳ番号５０８９−２２−５；ＣＡＳ番号５２４２−４９−９；ＣＡＳ番号３３３３−６２−８；ＣＡＳ番号４０４７０−６８−６；及び特に：
ＣＡＳ番号７１２８−６４−５（２，５−ビス（５−第三ブチルベンズオキサゾール−２−イル）チオフェン）及び／又は
ＣＡＳ番号１５３３−４５−５（４，４’−ビス（ベンゾオキサゾール−２−イル）スチルベン）、
である。
【００６９】
本ＵＶ吸収剤はまた、アクリルガラス等の光学レンズ又はガラス又はそれらの上のコーティング中に配合され得る。例えばサングラスなどの光学レンズ又はガラス向けに好ましい
物質は、アクリル、又はポリカーボネートであり、特にポリメチルメタクリレート（ＰＭＭＡ）である。
【００７０】
さらに重要な用途としてはソーラーコントロールフィルム又は建築用グレイジング（例えば米国特許第６１６６８５２号明細書、米国特許第６１９１１９９号明細書参照）である。
【００７１】
好ましくは、シートの厚さは、例えば固いシート用についての約０．５乃至８ｍｍ、乃至、例えば２重又は多重壁面シートについての約３乃至１００ｍｍまで多様であり得る。
【００７２】
本発明の安定剤と同時に、本発明のプラスチック材料は、フェノール性抗酸化剤、立体障害性アミン及び／又はホスフィット又はホスホナイトなどの、他の安定剤又は他の添加剤を含み得る。さらなる安定剤及び添加剤は下記の通りである。
【００７３】
１．抗酸化剤
１．１．アルキル化モノフェノール、
たとえば、２，６−ジ−第三ブチル−４−メチルフェノール、２−第三ブチル−４，６−ジメチルフェノール、２，６−ジ−第三ブチル−４−エチルフェノール、２，６−ジ−第三ブチル−４−ｎ−ブチルフェノール、２，６−ジ−第三ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ−第三ブチル−４−メトキシメチルフェノール、直線状若しくは側鎖で分岐したノニルフェノール、たとえば、２，６−ジ−ノニル−４−メチルフェノール、２，４−ジメチル−６−（１’−メチルウンデシ−１’−イル）フェノール、２，４−ジメチル−６−（１’−メチルヘプタデシ−１’−イル）フェノール、２，４−ジメチル−６−（１’−メチルトリデシ−１’−イル）フェノール及びそれらの混合物。
【００７４】
１．２．アルキルチオメチルフェノール、
たとえば、２，４−ジオクチルチオメチル−６−第三ブチルフェノール、２，４−ジオクチルチオメチル−６−メチルフェノール、２，４−ジオクチルチオメチル−６−エチルフェノール、２，６−ジ−ドデシルチオメチル−４−ノニルエフェノール。
【００７５】
１．３．ヒドロキノン及びアルキル化ヒドロキノン、
たとえば、２，６−ジ−第三ブチル−４−メトキシフェノール、２，５−ジ−第三ブチルヒドロキノン、２，５−ジ−第三アミルヒドロキノン、２，６−ジフェニル−４−オクタデシルオキシフェノール、２，６−ジ−第三ブチルヒドロキノン、２，５−ジ−第三ブチル−４−ヒドロキシアニソール、３，５−ジ−第三ブチル−４−ヒドロキシアニソール、３，５−ジ−第三ブチル−４−ヒドロキシフェニルステアレート、ビス（３，５−ジ−第三ブチル−４−ヒドロキシフェニル）アジペート。
【００７６】
１．４．トコフェノール、
たとえば、α−トコフェノール、β−トコフェノール、γ−トコフェノール、δ−トコフェノール、及びそれらの混合物（ビタミンＥ）。
【００７７】
１．５．ヒドロキシル化チオジフェニルエーテル、
たとえば、２，２’−チオビス（６−第三ブチル−４−メチルフェノール）、２，２’−チオビス（４−オクチルフェノール）、４，４’−チオビス（６−第三ブチル−３−メチルフェノール）、４，４’−チオビス（６−第三ブチル−２−メチルフェノール）、４，４’−チオビス（３，６−ジ−第二アミルフェノール）、４，４’−ビス（２，６−ジメ
チル−４−ヒドロキシフェニル）ジスルフィド。
【００７８】
１．６．アルキリデンビスフェノール、
たとえば、２，２’−メチレンビス（６−第三ブチル−４−メチルフェノール）、２，２’−メチレンビス（６−第三ブチル−４−エチルフェノール）、２，２’−メチレンビス［４−メチル−６−（α−メチルシクロヘキシル）−フェノール］、２，２’−メチレンビス（４−メチル−６−シクロヘキシルフェノール）、２，２’−メチレンビス（６−ノニル−４−メチルフェノール）、２，２’−メチレンビス（４，６−ジ−第三ブチルフェノール）、２，２’−エチリデンビス（４，６−ジ−第三ブチルフェノール）、２，２’−エチリデンビス（６−第三ブチル−４−イソブチルフェノール）、２，２’−メチレンビス［６−（α−メチルベンジル）−４−ノニルフェノール］、２，２’−メチレンビス［６−（α、α−ジメチルベンジル）−４−ノニルフェノール］、４，４’−メチレンビス（２，６−ジ−第三ブチルフェノール）、４，４’−メチレンビス（６−第三ブチル−２−メチルフェノール）、１，１−ビス（５−第三ブチル−４−ヒドロキシ−２−メチルフェニル）ブタン、２，６−ビス（３−第三ブチル−５−メチル−２−ヒドロキシベンジル）−４−メチルフェノール）、１，１，３−トリス（５−第三ブチル−４−ヒドロキシ−２−メチルフェニル）ブタン、１，１−ビス（５−第三ブチル−４−ヒドロキシ−２−メチルフェニル）−３−ｎ−ドデシルメルカプトブタン、エチレングリコールビス［３，３−ビス（３’−第三ブチル−４’−ヒドロキシフェニル）ブチレート］、ビス（３−第三ブチル−４−ヒドロキシ−５−メチルフェニル）ジシクロペンタジエン、ビス［２−（３’−第三ブチル−２’−ヒドロキシ−５’−メチルベンジル）−６−第三ブチル−４−メチルフェニル］テレフタレート、１，１−ビス（３，５−ジメチル−２−ヒドロキシフェニル）ブタン、２，２−ビス（３，５−ジ−第三ブチル−４−ヒドロキシフェニル）プロパン、２，２−ビス（５−第三ブチル−４−ヒドロキシ−２−メチルフェニル）−４−ｎ−ドデシルメルカプトブタン、１，１，５，５−テトラ（５−第三ブチル−４−ヒドロキシ−２−メチルフェニル）ペンタン。
【００７９】
１．７．Ｏ−、Ｎ−、及びＳ−ベンジル化合物、
たとえば、３，５，３’，５’−テトラ−第三ブチル−４，４’−ジヒドロキシジベンジルエーテル、オクタデシル−４−ヒドロキシ−３，５−ジメチルベンジルメルカプトアセテート、トリデシル−４−ヒドロキシ−３，５−ジ−第三ブチルベンジルメルカプトアセテート、トリス（３，５−ジ−第三ブチル−４−ヒドロキシベンジル）アミン、ビス（４−第三ブチル−３−ヒドロキシ−２，６−ジメチルベンジル）ジチオテレフタレート、ビス（３，５−ジ−第三ブチル−４−ヒドロキシベンジル）スルフィド、イソオクチル−３，５−ジ−第三ブチル−４−ヒドロキシベンジルメルカプトアセテート。
【００８０】
１．８．ヒドロキシベンジル化マロネート、
たとえば、ジオクタデシル−２，２−ビス−（３，５−ジ−第三ブチル−２−ヒドロキシベンジル）マロネート、ジ−オクタデシル−２−（３−第三ブチル−４−ヒドロキシ−５−メチルベンジル）マロネート、ジ−ドデシルメルカプトエチル−２，２−ビス−（３，５−ジ−第三ブチル−４−ヒドロキシベンジル）マロネート、ビス［４−（１，１，３，３−テトラメチルブチル）フェニル］−２，２−ビス（３，５−ジ−第三ブチル−４−ヒドロキシベンジル）マロネート。
【００８１】
１．９．芳香族ヒドロキシベンジル化合物、
たとえば、１，３，５−トリス（３，５−ジ−第三ブチル−４−ヒドロキシベンジル）−２，４，６−トリメチルベンゼン、１，４−ビス（３，５−ジ−第三ブチル−４−ヒドロキシベンジル）−２，３，５，６−テトラメチルベンゼン、２，４，６−トリス（３，５−ジ−第三ブチル−４−ヒドロキシベンジル）フェノール。
【００８２】
１．１０．トリアジン化合物、
たとえば、２，４−ビス（オクチルメルカプト）−６−（３，５−ジ−第三ブチル−４−ヒドロキシアニリノ）−１，３，５−トリアジン、２−オクチルメルカプト−４，６−ビス（３，５−ジ−第三ブチル−４−ヒドロキシアニリノ）−１，３，５−トリアジン、２−オクチルメルカプト−４，６−ビス（３，５−ジ−第三ブチル−４−ヒドロキシフェノキシ）−１，３，５−トリアジン、２，４，６−トリス（３，５−ジ−第三ブチル−４−ヒドロキシフェノキシ）−１，２，３−トリアジン、１，３，５−トリス−（３，５−ジ−第三ブチル−４−ヒドロキシベンジル）イソシアヌレート、１，３，５−トリス（４−第三ブチル−３−ヒドロキシ−２，６−ジメチルベンジル）イソシアヌレート、２，４，６−トリス（３，５−ジ−第三ブチル−４−ヒドロキシフェニルエチル）−１，３，５−トリアジン、１，３，５−トリス（３，５−ジ−第三ブチル−４−ヒドロキシフェニルプロピオニル）−ヘキサヒドロ−１，３，５−トリアジン、１，３，５−トリス（３，５−ジシクロヘキシル−４−ヒドロキシベンジル）イソシアヌレート。
【００８３】
１．１１．ベンジルホスホネート
たとえば、ジメチル−２，５−第三ブチル−４−ヒドロキシベンジルホスホネート、ジエチル−３，５−ジ−第三ブチル−４−ヒドロキシベンジルホスホネート、ジオクタデシル−３，５−ジ−第三ブチル−４−ヒドロキシベンジルホスホネート、ジオクタデシル−５−第三ブチル−４−ヒドロキシ−３−メチルベンジルホスホネート、３，５−ジ−第三ブチル−４−ヒドロキシベンジルホスホン酸のモノエチルエステルのカルシウム塩。
【００８４】
１．１２．アシルアミノフェノール、
たとえば、４−ヒドロキシラウラニリド、４−ヒドロキシステアラニリド、オクチルＮ−（３，５−ジ−第三ブチル−４−ヒドロキシフェニル）−カルバメート。
【００８５】
１．１３．β−（３，５−ジ−第三ブチル−４−ヒドロキシフェニル）プロピオン酸と一価又は多価アルコールとのエステル、
たとえば、メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリスリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００８６】
１．１４．β−（５−第三ブチル−４−ヒドロキシ−３−メチルフェニル）プロピオン酸と一価又は多価アルコールとのエステル、
たとえば、メタノール、エタノール、ｎ−オクタノール、ｉ−オクタノール、オクダデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリスリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００８７】
１．１５．β−（３，５−ジシクロヘキシル４−ヒドロキシフェニル）プロピオン酸と一価又は多価アルコールとのエステル、
たとえば、メタノール、エタノール、オクタノール、オクダデカノール、１，６−ヘキサ
ンジオール、１，９−ノナンジオール、エチレングリコール、１，２−プロパンジオール、ネオペンチルグリコール、チオジエチレングリコール、ジエチレングリコール、トリエチレングリコール、ペンタエリスリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００８８】
１．１６．３，５−ジ−第三ブチル−４−ヒドロキシフェニル酢酸と一価又は多価アルコールとのエステル、
たとえば、メタノール、エタノール、オクタノール、オクダデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリスリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００８９】
１．１７．β−（３，５−ジ−第三ブチル−４−ヒドロキシフェニル）プロピオン酸のアミド
たとえば、Ｎ，Ｎ’−ビス（３，５−ジ−第三ブチル−４−ヒドロキシフェニルプロピオニル）ヘキサメチレンジアミド、Ｎ，Ｎ’−ビス（３，５−ジ−第三ブチル−４−ヒドロキシフェニルプロピオニル）トリメチレンジアミド、Ｎ，Ｎ’−ビス（３，５−ジ−第三ブチル−４−ヒドロキシフェニルプロピオニル）ヒドラジド、Ｎ，Ｎ’−ビス［２−（３−［３，５−ジ−第三ブチル−４−ヒドロキシフェニル］プロピオニルオキシ）エチル］オキサミド（ユニロイヤルによって供給されるナウガードＸＬ−１（登録商標  Ｎａｕｇａｒｄ））
【００９０】
１．１８．アスコルビン酸（ビタミンＣ）
【００９１】
１．１９．アミン酸化防止剤、
たとえば、Ｎ，Ｎ’−ジ−イソプロピル−ｐ−フェニレンジアミン、Ｎ，Ｎ’−ジ−第二ブチル−ｐ−フェニレンジアミン、Ｎ，Ｎ’−ビス（１，４−ジメチルペンチル）−ｐ−フェニレンジアミン、Ｎ，Ｎ’−ビス（１−エチル−３−メチルペンチル）−ｐ−フェニレンジアミン、Ｎ，Ｎ’−ビス（１−メチルヘプチル）−ｐ−フェニレンジアミン、Ｎ，Ｎ’−ジシクロヘキシル−ｐ−フェニレンジアミン、Ｎ，Ｎ’−ジフェニル−ｐ−フェニレンジアミン、Ｎ，Ｎ’−ビス（２−ナフチル）−ｐ−フェニレンジアミン、Ｎ−イソプロピル−Ｎ’−フェニル−ｐ−フェニレンジアミン、Ｎ−（１，３−ジメチルブチル）−Ｎ’−フェニル−ｐ−フェニレンジアミン、Ｎ−（１−メチルヘプチル）−Ｎ’−フェニル−ｐ−フェニレンジアミン、Ｎ−シクロヘキシル−Ｎ’−フェニル−ｐ−フェニレンジアミン、４−（ｐ−トルエンスルファモイル）ジフェニルアミン、Ｎ，Ｎ’−ジメチル−Ｎ，Ｎ’−ジ−第二ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−第三オクチルフェニル）−１−ナフチルアミン、Ｎ−フェニル−２−ナフチルアミン、オクチル化ジフェニルアミン、たとえばｐ，ｐ’−ジ−第三オクチルジフェニルアミン、４−ｎ−ブチルアミノフェノール、４−ブチリルアミノフェノール、４−ノナノイルアミノフェノール、４−ドデカノイルアミノフェノール、４−オクタデカノイルアミノフェノール、ビス（４−メトキシフェニル）アミン、２，６−ジ−第三ブチル−４−ジメチルアミノメチルフェノール、２，４’−ジアミノジフェニルメタン，４，４’
−ジアミノジフェニルメタン、Ｎ，Ｎ，Ｎ’，Ｎ’−テトラメチル−４，４’−ジアミノジフェニルメタン、１，２−ビス［（２−メチルフェニル）アミノ］エタン、１，２−ビス（フェニルアミノ）プロパン、（ｏ−トリル）ビグアニド、ビス［４−（１’，３’−ジメチルブチル）フェニル］アミン、第三オクチル化Ｎ−フェニル−１−ナフチルアミン、モノ及びジアルキル化第三ブチル／第三オクチル−ジフェニルアミンの混合物、モノ及びジアルキル化ノニルジフェニルアミンの混合物、モノ及びジアルキル化ドデシルジフェニルアミンの混合物、モノ及びジアルキル化イソプロピル／イソヘキシルジフェニルアミンの混合物、モノ及びジアルキル化第三ブチルジフェニルアミンの混合物、２，３−ジヒドロ−３，３−ジメチル−４Ｈ−１，４−ベンゾチアジン、フェノチアジン、モノ及びジアルキル化第三ブチル／第三オクチルフェノチアジンの混合物、モノ及びジアルキル化第三オクチルフェノチアジンの混合物、Ｎ−アリルフェノチアジン、Ｎ，Ｎ，Ｎ’，Ｎ’−テトラフェニル−１，４−ジアミノブテ−２−エン、Ｎ，Ｎ−ビス（２，２，６，６−テトラメチル−ピペリジ−４−イル−ヘキサメチレンジアミン、ビス（２，２，６，６−テトラメチルピペリジ−４−イル）−セバケート、２，２，６，６−テトラメチルピペリジノ−４−オン、２，２，６，６−テトラメチルピペリジノ−４−オール。
【００９２】
２．ＵＶ吸収剤及び光安定剤
２．１．２−（２’−ヒドロキシフェニル）ベンゾトリアゾール、
たとえば、
２−（２’−ヒドロキシ−５’−メチルフェニル）ベンゾトリアゾール、２−（３’，５’−ジ−第三ブチル−２’−ヒドロキシフェニル）ベンゾトリアゾール、２−（５’−第三ブチル−２’−ヒドロキシフェニル）ベンゾトリアゾール、２−（２’−ヒドロキシ−５’−（１，１，３，３−テトラメチルブチル）フェニル）ベンゾトリアゾール、２−（３’，５’−ジ−第三ブチル−２’−ヒドロキシフェニル）−５−クロロベンゾトリアゾール、２−（３’−第三ブチル−２’−ヒドロキシ−５’−メチルフェニル）−５−クロロベンゾトリアゾール、２−（３’−第二ブチル−５’−第三ブチル−２’−ヒドロキシフェニル）ベンゾトリアゾール、２−（２’−ヒドロキシ−４’−オクチルオキシフェニル）ベンゾトリアゾール、２−（３’，５’−ジ−第三アミル−２’−ヒドロキシフェニル）ベンゾトリアゾール、２−（３’，５’−ビス（α，α−ジメチルベンジル）−２’−ヒドロキシフェニル）ベンゾトリアゾール、２−（３’−第三ブチル−２’−ヒドロキシ−５’−（２−オクチルオキシカルボニルエチル）フェニル）−５−クロロベンゾトリアゾール、２−（３’−第三ブチル−５’−［２−（２−エチルヘキシルオキシ）カルボニルエチル］−２’−ヒドロキシフェニル）−５−クロロベンゾトリアゾール、２−（３’−第三ブチル−２’−ヒドロキシ−５’−（２−メトキシカルボニルエチル）フェニル）−５−クロロベンゾトリアゾール、２−（３’−第三ブチル−２’−ヒドロキシ−５’−（２−メトキシカルボニルエチル）フェニル）ベンゾトリアゾール、２−（３’−第三ブチル−２’−ヒドロキシ−５’−（２−オクチルオキシカルボニルエチル）フェニル）ベンゾトリアゾール、２−（３’−第三ブチル−５’−［２−（２−エチルヘキシルオキシ）カルボニルエチル］−２’−ヒドロキシフェニル）ベンゾトリアゾール、２−（３’−ドデシル−２’−ヒドロキシ−５’−メチルフェニル）ベンゾトリアゾール、２−（３’−第三ブチル−２’−ヒドロキシ−５’−（２−イソオクチルオキシカルボニルエチル）フェニルベンゾトリアゾール、２，２’−メチレンビス［４−（１，１，３，３−テトラメチルブチル）−６−ベンゾトリアゾール−２−イルフェノール］；２−［３’−第三ブチル−５’−（２−メトキシカルボニルエチル）−２’−ヒドロキシフェニル］−２Ｈ−ベンゾトリアゾールとポリエチレングリコール３００とのエステル交換生成物；
【化８】
2007507567.tif 000009
（式中、Ｒは３’−第三ブチル−４’−ヒドロキシ−５’−２Ｈ−ベンゾトリアゾール−２−イルフェニル基をあらわす）、２−［２’−ヒドロキシ−３’−（α，α−ジメチル
ベンジル）−５’−（１，１，３，３−テトラメチルブチル）フェニル］ベンゾトリアゾール；２−［２’−ヒドロキシ−３’−（１，１，３，３−テトラメチルブチル）−５’−（α，α−ジメチルベンジル）フェニル］ベンゾトリアゾール。
【００９３】
２．２．２−ヒドロキシベンゾフェノン、
たとえば、４−ヒドロキシ、４−メトキシ、４−オクチルオキシ、４−デシルオキシ、４−ドデシルオキシ、４−ベンジルオキシ、４，２’，４’−トリヒドロキシ、及び２’−ヒドロキシ−４，４’−ジメトキシ誘導体。
【００９４】
２．３．置換及び非置換の安息香酸のエステル、
たとえば、４−第三ブチル−フェニルサリチレート、フェニルサリチレート、オクチルフェニルサリチレート、ジベンゾイルレゾルシノール、ビス（４−第三ブチルベンゾイル）レゾルシノール、ベンゾイルレゾルシノール、２，４−ジ−第三ブチルフェニル３，５−ジ−第三ブチル−４−ヒドロキシベンゾエート、ヘキサデシル−３，５−ジ−第三ブチル−４−ヒドロキシベンゾエート、オクタデシル−３，５−ジ−第三ブチル−４−ヒドロキシベンゾエート、２−メチル−４，６−ジ−第三ブチルフェニル−３，５−ジ−第三ブチル−４−ヒドロキシベンゾエート。
【００９５】
２．４．アクリレート、
たとえば、エチルα−シアノ−β，β−ジフェニルアクリレート、イソオクチルα−シアノ−β，β−ジフェニルアクリレート、メチルα−カルボメトキシシンナメート、メチルα−シアノ−β−メチル−ｐ−メトキシシンナメート、ブチルα−シアノ−β−メチル−ｐ−メトキシシンナメート、メチルα−カルボメトキシ−ｐ−メトキシシンナメート、及びＮ−（β−カルボメトキシ−β−シアノビニル）−２−メチルインドリン。
【００９６】
２．５．ニッケル化合物
たとえば、ｎ−ブチルアミン、トリエタノールアミン、若しくはＮ−シクロヘキシルジエタノールアミンといった付加配位子を伴うか若しくは伴わない、１：１又は１：２の錯体といった、２，２’−チオ−ビス［４−（１，１，３，３−テトラメチルブチル）フェノール］のニッケル錯体、ニッケルジブチルジチオカルバメート、モノアルキルエステルのニッケル塩、たとえば、４−ヒドロキシ−３，５−ジ−第三ブチルベンジルホスホン酸のメチル若しくはエチルエステル、ケトキシム、たとえば、２−ヒドロキシ−４−メチルフェニルウンデシルケトキシムのニッケル錯体、付加的な配位子を伴うか若しくは伴わない１−フェニル−４−ラウロイル−５−ヒドロキシピラゾールのニッケル錯体。
【００９７】
２．６．立体障害性アミン
たとえば、ビス（２，２，６，６−テトラメチル−４−ピペリジル）セバケート、ビス（２，２，６，６−テトラメチル−４−ピペリジル）スクシネート、ビス（１，２，２，６，６−ペンタメチル−４−ピペリジル）セバケート、ビス（１−オクチルオキシ−２，２，６，６−テトラメチル−４−ピペリジル）セバケート、ビス（１，２，２，６，６−ペンタメチル−４−ピペリジル）ｎ−ブチル−３，５−ジ−第三ブチル−４−ヒドロキシベンジルマロネート、１−（２−ヒドロキシエチル）−２，２，６，６−テトラメチル−４−ヒドロキシピペリジンとコハク酸の縮合物、Ｎ，Ｎ’−ビス（２，２，６，６−テトラメチル−４−ピペリジル）ヘキサメチレンジアミンと４−第三オクチルアミノ−２，６−ジクロロ−１，３，５−トリアジンの線状若しくは環状縮合物、トリス（２，２，６，６−テトラメチル−４−ピペリジル）ニトリロトリアセテート、テトラキス（２，２，６，６−テトラメチル−４−ピペリジル）−１，２，３，４−ブタン−テトラカルボキシレート、１，１’−（１，２−エタンジイル）−ビス（３，３，５，５−テトラメチルピペラジノン）、４−ベンゾイル−２，２，６，６−テトラメチルピペリジン、４−ステアリルオキシ−２，２，６，６−テトラメチルピペリジン、ビス（１，２，２，６，６−ペンタ
メチルピペリジル−２−ｎ−ブチル−２−（２−ヒドロキシ−３，５−ジ−第三ブチルベンジル）マロネート、３−ｎ−オクチル−７，７，９，９−テトラメチル−１，３，８−トリアザスピロ［４．５］デカン−２，４−ジオン、ビス（１−オクチルオキシ−２，２，６，６−テトラメチルピペリジル）セバケート、ビス（１−オクチルオキシ−２，２，６，６−テトラメチルピペリジル）スクシネート、Ｎ，Ｎ’−ビス（２，２，６，６−テトラメチル−４−ピペリジル）ヘキサメチレンジアミン及び４−モルホリノ−２，６−ジクロロ−１，３，５−トリアジンの線状若しくは環状縮合物、２−クロロ−４，６−ビス（４−ｎ−ブチルアミノ−２，２，６，６−テトラメチルピペリジル）−１，３，５−トリアジンと１，２−ビス（３−アミノプロピルアミノ）エタンの縮合物、２−クロロー４，６−ジ−（４−ｎ−ブチルアミノ−１，２，２，６，６−ペンタメチルピペリジル）−１，３，５−トリアジンと１，２−ビス−（３−アミノプロピルアミノ）エタンとの縮合物、８−アセチル−３−ドデシル−７，７，９，９−テトラメチル−１，３，８−トリアザスピロ［４．５］デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン、４−ヘキサデシルオキシ−及び４−ステアリルオキシ−２，２，６，６−テトラメチルピペリジンの混合物、Ｎ，Ｎ’−ビス（２，２，６，６−テトラメチル−４−ピペリジル）ヘキサメチレンジアミンと４−シクロヘキシルアミノ−２，６−ジクロロ−１，３，５−トリアジンの縮合生成物、１，２−ビス（３−アミノ−プロピルアミノ）エタンと２，４，６−トリクロロ−１，３，５−トリアジン及び４−ブチルアミノ−２，２，６，６−テトラメチルピペリジンの縮合生成物（ＣＡＳ登録番号［１３６５０４−９６−６］）；Ｎ−（２，２，６，６−テトラメチル−４−ピペリジル）−ｎ−ドデシルスクシンイミド、Ｎ−（１，２，２，６，６−ペンタメチル−４−ピペリジル）−ｎ−ドデシルスクシンイミド、２−ウンデシル−７，７，９，９−テトラメチル−１−オキサ−３，８−ジアザ−４−オキソ−スピロ［４，５］デカン、７，７，９，９−テトラメチル−２−シクロウンデシル−１−オキサ−３，８−ジアザ−４−オキソスピロ［４，５］デカンとエピクロロヒドリンの反応生成物、１，１−ビス−（１，２，２，６，６−ペンタメチル−４−ピペリジルオキシカルボニル）−２−（４−メトキシフェニル）エテン、Ｎ，Ｎ’−ビス−ホルミル−Ｎ，Ｎ’−ビス（２，２，６，６−テトラメチル−４−ピペリジル）ヘキサメチレンジアミン、４−メトキシ−メチレン−マロン酸と１，２，２，６，６−ペンタメチル−４−ヒドロキシピペリジンとのジエステル、ポリ［メチルプロピル−３−オキシ−４−（２，２，６，６−テトラメチル−４−ピペリジル）］シロキサン、マレイン酸無水物−α−オレフィン−コポリマーと２，２，６，６−テトラメチル−４−アミノピペリジン若しくは１，２，２，６，６−ペンタメチル−４−アミノピペリジンとの反応生成物、５−（２−エチルヘキ���ノイル）オキシメチル−３，３，５−トリメチル−２−モルホリノン；特に重要なもの、とりわけ、温室フィルムなどのフィルムに用いるのは、
ビス（２，２，６，６−テトラメチル−４−ピペリジル）セバケート；
ビス（１，２，２，６，６−ベンタメチル−４−ピペリジル）セバケート；
１−（２−ヒドロキシエチル）−２，２，６，６−テトラメチル−４−ヒドロキシピペリジンとコハク酸の縮合物（ＣＡＳ番号６５４４７−７７−０）；
Ｎ，Ｎ’，Ｎ’’，Ｎ’’’−テトラキス（４，６−ビス（ブチル（Ｎ−メチル−２，２，６，６−テトラメチルピペリジン−４−イル）アミノ）トリアジン−２−イル）−４，７−ジアザデカン−１，１０−ジアミン（ＣＡＳ番号１０６９９０−４３−６）；
【化９】
2007507567.tif 000010
【化１０】
2007507567.tif 000011
【化１１】
2007507567.tif 000012
【化１２】
2007507567.tif 000013
（キマソーブ２０２０（登録商標  Ｃｈｉｍａｓｓｏｒｂ）、ＣＡＳ番号１９２２６８−６４−７）
【化１３】
2007507567.tif 000014
（式中、ｎ又はｎ’は主として３−５の範囲である。）；
又はこれら化合物の混合物。
【００９８】
２．７．オキサミド、
たとえば、４，４’−ジオクチルオキシオキサニリド、２，２’−ジエトキシオキサニリド、２，２’−ジオクチルオキシ−５，５’−ジ−第三ブトキサニリド、２，２’−ジドデシルオキシ−５，５’−ジ−第三ブトキサニリド、２−エトキシ−２’−エチルオキサニリド、Ｎ，Ｎ’−ビス（３−ジメチルアミノプロピル）オキサミド、２−エトキシ−５−第三ブチル−２’−エトキサニリド及びその２−エトキシ−２’−エチル−５，４’−ジ−第三ブトキサニリドとの混合物、ｏ−及びｐ−メトキシ−二置換オキサニリドの混合物、並びに、ｏ−及びｐ−エトキシ−二置換オキサニリドの混合物。
【００９９】
２．８．さらなる２−（２−ヒドロキシフェニル）−１，３，５−トリアジン、
たとえば、２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−［２−ヒドロキシ−４−（２−ヒドロキシ−３−ブチルオキシ−プロポキシ）フェニル］−４，６−ビス（２，４−ジメチル）−１，３，５−トリアジン、２−［２−ヒドロキシ−４−（２−ヒドロキシ−３−オクチルオキシ−プロピルオキシ）フェニル］−４，６−ビス（２，４−ジメチル）−１，３，５−トリアジン、２−（２−ヒドロキシ−４−［２−エチルヘキシル］オキシフェニル）−４，６−ジ（４−フェニルフェニル）−１，３，５−トリアジン、２−（２−ヒドロキシ−４−［２−ヘプチルカルボニルオキシエトキシ］フェニル）−４，６−ジフェニル−１，３，５−トリアジン、２−［４−（ドデシルオキシ／トリデシルオキシ−２−ヒドロキシプロポキシ）−２−ヒドロキシ−フェニル］−４，６−ビス（２，４−ジメチルフェニル）−１，３，５−トリアジン、２−（２−ヒドロキシ
−４−（２−エチルヘキシル）オキシ）フェニル−４，６−ジ（４−フェニル）フェニル−１，３，５−トリアジン、２−［２−ヒドロキシ−４−（２−ヒドロキシ−３−ドデシルオキシ−プロポキシ）フェニル］−４，６−ビス（２，４−ジメチルフェニル）−１，３，５−トリアジン、２−（２−ヒドロキシ−４−ヘキシルオキシ）フェニル−４，６−ジフェニル−１，３，５−トリアジン、２−（２−ヒドロキシ−４−メトキシフェニル）−４，６−ジフェニル−１，３，５−トリアジン、２，４，６−トリス［２−ヒドロキシ−４−（３−ブトキシ−２−ヒドロキシ−プロポキシ）フェニル］−１，３，５−トリアジン、２−（２−ヒドロキシフェニル）−４−（４−メトキシフェニル）−６−フェニル−１，３，５−トリアジン、２−[２−ヒドロキシ−４−［３−（２−エチルヘキシル−
１−オキシ）−２−ヒドロキシプロピルオキシ］フェニル]−４，６−ビス（２，４−ジ
メチルフェニル）−１，３，５−トリアジン。
【０１００】
３．金属奪活剤
たとえば、Ｎ，Ｎ’−ジフェニルオキサミド、Ｎ−サリチラル−Ｎ’−サリチロイルヒドラジン、Ｎ，Ｎ’−ビス（サリチロイル）ヒドラジン、Ｎ，Ｎ’−ビス（３，５−ジ−第三ブチル−４−ヒドロキシフェニルプロピオニル）ヒドラジン、３−サリチロイルアミノ−１，２，４−トリアゾール、ビス（ベンジリデン）オキサリルジヒドラジド、オキサニリド、イソフタロイルジヒドラジド、セバコイルビスフェニルヒドラジド、Ｎ，Ｎ’−ジアセチルアジポイルジヒドラジド、Ｎ，Ｎ’−ビス（サリチロイル）オキサリルジヒドラジド、Ｎ，Ｎ’−ビス（サリチロイル）チオプロピオニルジヒドラジド。
【０１０１】
４．ホスフィット及びホスホナイト、
たとえば、トリフェニルホスフィット、ジフェニルアルキルホスフィット、フェニルジアルキルホスフィット、トリス（ノニルフェニル）ホスフィット、トリラウリルホスフィット、トリオクタデシルホスフィット、ジステアリルペンタエリスリトールジホスフィット、トリス（２，４−ジ−第三ブチルフェニル）ホスフィット、ジイソデシルペンタエリスリトールジホスフィット、ビス（２，４−ジ−第三ブチルフェニル）ペンタエリスリトールジホスフィット、ビス（２，６−ジ−第三ブチル−４−メチルフェニル）−ペンタエリスリトールジホスフィット、ジイソデシルオキシペンタエリスリトールジホスフィット、ビス（２，４−ジ−第三ブチル−６−メチルフェニル）ペンタエリスリトールジホスフィット、ビス（２，４，６−トリス（第三ブチルフェニル）ペンタエリスリトールジホスフィット、トリステアリルソルビトールトリホスフィット、テトラキス（２，４−ジ−第三ブチルフェニル）４，４’−ビフェニレンジホスホナイト、６−イソオクチルオキシ−２，４，８，１０−テトラ−第三ブチル−１２Ｈ−ジベンズ［ｄ，ｇ］−１，３，２−ジオキサホスホシン、ビス（２，４−ジ−第三ブチル−６−メチルフェニル）メチルホスフィット、ビス（２，４−ジ−第三ブチル−６−メチルフェニル）エチルホスフィット、６−フルオロ−２，４，８，１０−テトラ−第三ブチル−１２−メチル−ジベンズ［ｄ，ｇ］−１，３，２−ジオキサホスホシン、２，２’，２”−ニトリロ［トリエチルトリス（３，３’，５，５’−テトラ−第三ブチル−１，１’−ビフェニル−２，２’―ジイル）ホスフィット］、２−エチルヘキシル（３，３’，５，５’−テトラ−第三ブチル−１，１’−ビフェニル−２，２’−ジイル）ホスフィット、５−ブチル−５−エチル−２−（２，４，６−トリ−第三ブチルフェノキシ）−１，３，２−ジオキサホスフィラン。
【０１０２】
特に好まれるのは以下のホスフィットである：
トリス（２，４−ジ−第三ブチルフェニル）ホスフィット（イルガフォス１６８、チバガイギー社（登録商標：Ｉｒｇａｆｏｓ））、トリス（ノニルフェニル）ホスフィット、
【化１４】
2007507567.tif 000015
【化１５】
2007507567.tif 000016
【化１６】
2007507567.tif 000017
【化１７】
2007507567.tif 000018
【化１８】
2007507567.tif 000019
【化１９】
2007507567.tif 000020
【化２０】
2007507567.tif 000021
。
【０１０３】
５．ヒドロキシルアミン、
たとえば、Ｎ，Ｎ−ジベンジルヒドロキルシアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、水素化牛脂アミン由来のＮ，Ｎ−ジアルキルヒドロキシルアミン。
【０１０４】
６．ニトロン、
たとえば、Ｎ−ベンジル−アルファ−フェニル−ニトロン、Ｎ−エチル−アルファ−メチル−ニトロン、Ｎ−オクチル−アルファ−ヘプチル−ニトロン、Ｎ−ラウリル−アルファ−ウンデシル−ニトロン、Ｎ−テトラデシル−アルファ−トリデシル−ニトロン、Ｎ−ヘキサデシル−アルファ−ペンタデシル−ニトロン、Ｎ−オクタデシル−アルファ−ヘプタデシル−ニトロン、Ｎ−ヘキサデシル−アルファ−ヘプタデシル−ニトロン、Ｎ−オクタデシル−アルファ−ペンタデシル−ニトロン、Ｎ−ヘプタデシル−アルファ−ヘプタデシル−ニトロン、Ｎ−オクタデシル−アルファ−ヘキサデシル−ニトロン、水素化牛脂アミン由来のＮ，Ｎ−ジアルキルヒドロキシルアミン由来のニトロン。
【０１０５】
７．チオ相乗剤
たとえば、ジラウリルチオジプロピオネート、又は、ジステアリルチオジプロピオネート。
【０１０６】
８．過酸化物補足剤、
たとえば、β−チオジプロピオン酸のエステル、たとえばラウリル、ステアリル、ミリスチル、若しくはトリデシルエステル、メラカプトベンゾイミダゾール若しくは２−メルカプトベンゾイミダゾールの亜鉛塩、亜鉛ジブチルジチオカルバメート、ジオクタデシルジスルフィド、ペンタエリスリトールテトラキス（β−ドデシルメルカプト）プロピオネート。
【０１０７】
９．ポリアミド安定剤、
たとえば、ヨウ化物及び／又はリン化合物との組合せた銅塩、及び、二価マンガン塩。
【０１０８】
１０．塩基性補助安定剤、
たとえば、メラミン、ポリビニルピロリドン、ジシアンジアミド、トリアリルシアヌレート、尿素誘導体、ヒドラジン誘導体、アミン、ポリアミド、ポリウレタン、たとえばカルシウムステアレート、亜鉛ステアレート、マグネシウムベヘネート、マグネシウムステアレート、ナトリウムリシノレート、及びカリウムパルミテートなどの高級脂肪酸のアルカリ金属塩及びアルカリ土類金属塩、アンチモンピロカテコレート、又は亜鉛ピロカテコレート。
【０１０９】
１１．核剤、
たとえば、タルクなどの無機物質、二酸化チタン又は酸化マグネシウムなどの金属酸化物、好ましくはアルカリ土類金属のリン酸塩、炭酸塩、又は硫酸塩；モノあるいはポリカルボン酸などの有機化合物及びそれらの塩、たとえば、４−第三ブチル安息香酸、アジピン酸、ジフェニル酢酸、コハク酸ナトリウム又は安息香酸ナトリウム；イオン化コポリマー（アイオノマー）などのポリマー化化合物。特に好ましいのは、１，３：２，４−ビス（３’，４’−ジメチルベンジリデン）ソルビトール、１，３：２，４−ジ（パラメチルジベンジリデン）ソルビトール、及び１，３：２，４−ジ（ベンジリデン）ソルビトール。
【０１１０】
１２．充填剤及び強化剤、
たとえば、炭酸カルシウム、シリケート、ガラスファイバー、ガラス球、アスベスト、タルク、カオリン、マイカ、硫酸バリウム、金属酸化物及び金属水素化物、カーボンブラック、グラファイト、木粉及び他の天然物の粉末又は繊維、合成繊維。
【０１１１】
１３．その他の添加剤、
たとえば、酸素吸収剤、アセトアルデヒド捕捉剤、可塑剤、加工助剤、滑剤、乳化剤、清澄剤、顔料、レオロジー添加剤、触媒、流量調整剤、蛍光増白剤、防炎加工剤、帯電防止剤及び発泡剤。
【０１１２】
１４．ベンゾフラノン及びインドリノン、
たとえば、米国特許第４，３２５，８６３号明細書；米国特許第４，３３８，２４４号明細書；米国特許第５，１７５，３１２号明細書；米国特許第５，２１６，０５２号明細書；米国特許第５，２５２，６４３号明細書；独国特許出願公開第Ａ−４３１６６１１号明細書；独国特許出願公開第Ａ−４３１６６２２号明細書；独国特許出願公開第Ａ−４３１６８７６号明細書；欧州特許出願公開第Ａ−０５８９８３９号明細書、又は、欧州特許出願公開第Ａ−０５９１１０２号明細書に開示されるもの、
又は、３−［４−（２−アセトキシエトキシ）−フェニル］−５，７−ジ−第三ブチル−ベンゾフラノ−２−オン、５，７−ジ−第三ブチル−３−［４−（２−ステアロイルオキシエトキシ）フェニル］ベンゾフラノ−２−オン、３，３’−ビス［５，７−ジ−第三ブチル−３−（４−［２−ヒドロキシエトキシ］フェニル）ベンゾフラノ−２−オン］、
５，７−ジ−第三ブチル−３−（４−エトキシフェニル）ベンゾフラノ−２−オン、３−（４−アセトキシ−３，５−ジメチルフェニル）−５，７−ジ−第三ブチル−ベンゾフラノ−２−オン、３−（３，５−ジメチル−４−ピバロイルオキシフェニル）−５，７−ジ−第三ブチル−ベンゾフラノ−２−オン、３−（３，４−ジメチルフェニル）−５，７−ジ−第三ブチル−ベンゾフラノ−２−オン、３−（２，３−ジメチルフェニル）−５，７−ジ−第三ブチル−ベンゾフラノ−２−オン。
【０１１３】
添加されるさらなる安定剤の種類及び量は、安定化させる基材の種類及びその使用目的によって決定される。多くの場合、安定化されるポリマーに基づき、０．０１乃至５質量％が使用される。
【０１１４】
ある種の技術的に重要性なことはフルオロエラストマーなどの加工助剤の添加であり、それはキャストフィルムの押出し中又は押出し後における沈着物の形成を防止し得る。これら加工助剤は、しばしば、ベースポリマー（たとえばポリエチレンなど）の質量に対して、０．１乃至２％、概して０．２−１％量にて添加される。そのため、本発明によって処方された典型的なＬＬＤＰＥは、式Ｉの化合物に加え、例えばダイナマー（登録商標Ｄｙｎａｍａｒ）ＦＸ９６１４（３Ｍから入手可能）などのフルオロエラストマー約５００ｐｐｍを含む。
【０１１５】
プラスチック容器又はフィルムは、酸素吸収剤、とりわけ酸素吸収剤（酸素捕捉剤）として鉄ベースの添加剤もまた更に含み得る。
【０１１６】
透明包装材料がＵＶ吸収剤を含むとき、酸素吸収剤を用いる透明食品包装中に密封された食品の鮮度は、予想外に増し得ることが見出されている：通常の大気下、又は減圧された酸素分圧での調整された大気下（真空又は窒素、二酸化炭素、アルゴンなどの不活性ガスを用いて）及び気密密閉下での包装後、捕捉剤は、安全なレベルまで酸素分圧を減少させるように振舞う。使用される酸素吸収剤のタイプ、温度、パッケージの大きさといったパラメーターに応じて、この吸気期間は概して数時間乃至数日続き、この間、酸化プロセスが特に速い光酸化反応によって食品特性を変え続ける。透明容器壁内のＵＶ吸収剤によってＵＶ光の大部分を遮ることにより、光酸化は防止され得、吸気期間の間の保護ギャップは埋められた。果物及び野菜、及び、とりわけ肉、魚、乳製品などの高タンパク及び／又は脂肪含有生鮮食品は、それゆえ長期保存され得、優れた品質及び外観を保有し得る。
【０１１７】
本発明のさらなる対象は、それゆえ、
ａ）ＵＶ吸収剤を含むプラスチック材料、及び
ｂ）酸素捕捉剤をさらに含む包装材
を特徴とするプラスチック材料からできた、透明、とりわけクリアな又は薄く色づいたシート又はフィルムからなる密封された食品包装材又は容器である。
【０１１８】
プラスチック材料中のＵＶ吸収剤は、例えば前記２．１、２．２及び２．８章に記載された化合物及び本式（Ｉ）の化合物などの、ヒドロキシフェニル−ｓ−トリアジン、２−（２’−ヒドロキシフェニル）ベンゾトリアゾール、２−ヒドロキシベンゾフェノン及びそれら混合物から選択される；特に好ましいのは、前記に記載された式（Ｉ）の化合物などのヒドロキシフェニル−ｓ−トリアジンであり、同様に以下の化合物
２−（２−ヒドロキシ−３−第三ブチル−５−メチルフェニル）−５−クロロベンゾトリアゾール、
２−（２−ヒドロキシ−３，５−ジ−第三ブチルフェニル）−５−クロロベンゾトリアゾール、
２−（２−ヒドロキシ−５−メチルフェニル）−ベンゾトリアゾール、
２−（２−ヒドロキシ−３，５−ジ−第三ブチルフェニル）−ベンゾトリアゾール、
２−ヒドロキシ−４−オクチルオキシベンゾフェノン、
２−（２−ヒドロキシ−４−オクチルオキシフェニル）−４，６−ビス（２，４−ジメチルフェニル）−１，３，５−トリアジン、
２−［４−（ドデシルオキシ／トリデシルオキシ−２−ヒドロキシプロポキシ）−２−ヒドロキシ−フェニル］−４，６−ビス（２，４−ジメチルフェニル）−１，３，５−トリアジン、
２−（２−ヒドロキシ−４−オクチルオキシフェニル）−４，６−ジ（４−フェニルフェニル）−１，３，５−トリアジン、である。
【０１１９】
有利には、特に透明ポリマー材料を透過する２８０−３００ｎｍの範囲の光強度を１０％以下、特に５％以下に減少させることによって、酸素捕捉剤（ｂ）の吸気時間内に光酸化を実質上全く起こさないレベルに、包装中の日光の紫外線を減少させるのに、ＵＶ吸収剤（ａ）の種類及び量は十分である。
【０１２０】
使用されるＵＶ吸収剤の的確な種類及び要求される遮断効果に応じて、透明フィルム又は容器壁中に配合されるＵＶ吸収剤は、有利には、フィルム又は壁の１ｍ2当たりのＵＶ吸
収剤０．０１乃至１０ｇ、例えば約０．０５乃至約５ｇ、特に０．１−１ｇとなる。
【０１２１】
本発明の包装フィルム又はシートは、しばしば、一層以上の層を含み、その中の少なくと
も一層が式ＩのＵＶ−吸収剤を含む（多層材料、以下参照）。
【０１２２】
ポリマー材料は好ましくは、たとえばポリエステル、ポリオレフィン、又はエチレン−ビニルアセテートコポリマーなどの化合物から選択される式（Ｉ）の化合物を含む組成物について上記に説明される通りである。ポリマー材料は、例えば清澄剤、フェノール性抗酸化剤、ホスフィット及びホスホナイト、金属酸化物及びヒドロタルサイト、蛍光増白剤、可塑剤、ステアレートなどのカルボン酸塩から選択される、さらなる添加剤を一種以上含み得る。
【０１２３】
透明ポリマー材料はしばしば、厚さ１０−２００μｍの包装用フィルム又はＵＶ遮光フィルム、又はプラスチック容器壁である。酸素捕捉剤（ｂ）は透明ポリマー材料中又は容器のほかの部分中に配合され得、又は容器中に別個に保管され得る。
【０１２４】
したがって、本発明はさらに、食品がプラスチック材料から出来た透明、特にクリアな又は薄く色づいた容器又はフィルムからなる包装材中に密封され、前記プラスチック材料はＵＶ吸収剤を含み、そして、前記包装材はさらに酸素捕捉剤を含むことを特徴とする、包装食品の光酸化を防ぐ方法に関し、また、酸素捕捉剤、及びＵＶ吸収剤を含む透明なプラスチック容器又はフィルムの、光酸化から包装された食品を保護する食品包装材料としての使用に関する。
【０１２５】
本発明において使用される酸素吸収剤は、
純有機システム（例えばサリチル酸、乳酸、アミンなどをベースとする）；それらの又は酸化可能な金属成分（例えば金属Ｆｅ、Ｚｎ、Ｃｏ、Ａｌ、Ｍｇ、Ｃｕ、Ｓｎ、又は酸化可能なアロイ、塩、複合体又は金属−有機化合物）、及び、電解質、ホスフェート、バインダー、酸性化剤などのさらなる助剤をベースとするシステムを含む、
米国特許第５，３６４，５５５号明細書、米国特許第４，５３６，４０９号明細書、米国特許第４，７０２，９６６号明細書、米国特許第５，６０５，９９６号明細書、米国特許第５，８６６，６４９号明細書、米国特許第５，０９６，７２４号明細書、米国特許第５，２０２，０５２号明細書、米国特許第９４／０９，０８４号明細書、米国特許第６，１６２，８０６号明細書、米国特許第６，０８３，５８５号明細書、米国特許第６，３４６，３０８号明細書、米国特許第６，４０６，７６６号明細書、米国特許第６，５０６，４６３号明細書、米国特許第６，５０９，４３６号明細書、米国特許第５，９５５，５２７号明細書、米国特許第５，６３９，８１５号明細書、米国特許第５，６２７，２３９号明細書、米国特許第５，６４１，８２５号明細書、米国特許第５，６６０，７６１号明細書、米国特許第５，７３６，６１６号明細書、米国特許第５，７４４，２４６号明細書、米国特許第５，７６６，３６１号明細書、米国特許第５，８５９，１４５号明細書、米国特許第６，１３９，７７０号明細書、米国特許第６，３２３，２８８号明細書、米国特許第６，３３３，０８７号明細書、米国特許第５，７４４，０５６号明細書、米国特許第６，３６９，１４８号明細書、米国特許第５，０２１，５１５号明細書、米国特許第５，０４９，６２４号明細書、米国特許第５，２３９，０１６号明細書、米国特許第５，９５２，０６６号明細書、米国特許第５，７５９，６５３号明細書、米国特許第６，２１０，６０１号明細書、米国特許第６，２９０，８７１号明細書、米国特許第５，９８１，６７６号明細書、米国特許第６，１３３，３５２号明細書、米国特許第６，１４３，１９７号明細書、米国特許第６，２１４，２５４号明細書、米国特許第６，２５４，８０２号明細書、米国特許第６，３８７，４６１号明細書、米国特許第６，１３９，７７０号明細書、米国特許第５，９５８，２５４号明細書、米国特許第６，３４６，２００号明細書、米国特許第６，５１７，７２８号明細書、米国特許第６，４１０，１５６号明細書、米国特許第６，４２３，７７６号明細書、米国特許第６，４７９，１６０号明細書、米国特許第５，１７６，８４９号明細書、米国特許第５，２１１，８７５号明細書、米国特許第５，３１０，４９７号明細書、米国特許第５，３４６，６４４号明細書、米国特許第５，３５０，６
２２号明細書、米国特許第５，４２５，８９６号明細書、米国特許第５，４９２，７４２号明細書、米国特許第５，５２９，８３３号明細書、米国特許第５，６４８，０２０号明細書、米国特許第５，７９８，０５５号明細書、米国特許第５，８１１，０２７号明細書、米国特許第６，２８４，１５３号明細書、米国特許第６，３９１，４０６号明細書、米国特許第６，４６５，０６５号明細書、米国特許第５，７４４，０５６号明細書、米国特許第５，８５５，４８１号明細書、米国特許第６，３６９，１４８号明細書；又は、国際公開第９８／０４，５５８号パンフレット、国際公開第０１／２９，１１６号パンフレット、国際公開第０１／８８，０２３号パンフレット、国際公開第００／３７，３２１号パンフレット、国際公開第９８／１２，１２７号パンフレット、国際公開第９９／１５，４３２号パンフレット、国際公開第９９／１５，４３３号パンフレット、米国特許出願公開第２００１−００２３０２５号明細書、国際公開第９５／０２，６１６号パンフレット、国際公開第９５／０４，７７６号パンフレット、国際公開第９６／０８，３７１号パンフレット、国際公開第９６／４０，７９９号パンフレット、国際公開第９９／４８，９６３号パンフレット、国際公開第００／０１１，９７２号パンフレット、国際公開第０１／９０，２０２号パンフレット、国際公開第０１／９０，２３８号パンフレット、国際公開第０２／２８，９４４号パンフレット、国際公開第０２／３３，０２４号パンフレット、国際公開第０２／３６，６７０号パンフレット、国際公開第０２／５７，３２８号パンフレット、米国特許出願公開第２００２−００３７３７７号明細書、米国特許出願公開第２００２−００２２１４４号明細書、国際公開第９６／１８，６８５号パンフレット、国際公開第９６／１８，６８６号パンフレット、米国特許出願公開第２００２−００６３２３８号明細書、国際公開第００／６４，７７５号パンフレット、国際公開第０１／３４，４７９号パンフレット、国際公開第０１／０３，５２１号パンフレット、国際公開第９９／１０，２５１号パンフレット、国際公開第０２／０５１，８２５号パンフレット、国際公開第号０２／０７６，９１６パンフレット、国際公開第０１／８９，８３０号パンフレット、米国特許出願公開第２００２−００９９１２５号明細書、米国特許出願公開第２００３−００３６６０５号明細書、国際公開第９７／３２，９２５号パンフレット、国際公開第９８／１２，２５０号パンフレット、国際公開第９８／５３，０２６号パンフレット、国際公開第９１／１７，０４４号パンフレットに記載された化合物又はシステムを含む既知成分であり得る。酸素捕捉剤の使用及び配合は、それぞれ文献に記載された方法に従い得る。
【０１２６】
好ましくは、酸素捕捉剤は、例えば米国特許第５，７４４，０５６号明細書、米国特許第５，８８５，４８１号明細書、米国特許第６，３６９，１４８号明細書に開示された、酸化可能な鉄又は鉄化合物をベースとする添加剤である。
【０１２７】
本発明の添加剤及び所望によるさらなる成分は個々にポリマー材料に添加され得、又は互いに混合され得る。必要に応じて、個々の成分は、例えば乾式混合、コンパクションによってポリマー中へ、又は溶融物中への配合する前に、互いに混合され得る。
【０１２８】
ポリマーへの本発明の添加剤及び所望によるさらなる成分の配合は、パウダー形状での乾式混合、又は溶液、分散液、又は不活性溶媒、水若しくはオイルなどでの懸濁液形態での湿式混合といった、既知の方法で行われる。本発明の添加剤及び所望によるさらなる添加剤は、たとえば成形の前後に、また溶解させた若しくは分散させた添加剤若しくは添加剤混合物を用い、続く溶媒又は懸濁／分散剤の蒸発を伴って又は伴わずに、ポリマー材料へ配合され得る。それらは、たとえば乾燥混合物若しくはパウダーとして、又は溶液又は分散液又は懸濁液又は溶融物として、加工装置（たとえば押出機、内部ミキサーなど）へ直接添加され得る。
【０１２９】
配合は、例えば、ニーダー、ミキサー又は攪拌槽などの密閉装置などの、攪拌機を装備した加熱可能なあらゆる容器において行われ得る。配合は、好ましくは押出機又はニーダー
において行われる。酸素捕捉剤が、もし存在する場合、不活性化されないことを条件に、プロセスが不活性雰囲気下で行われるか又は酸素の存在下で行われるかは重要ではない。
【０１３０】
ポリマーへの添加剤又は添加剤ブレンドの添加は、その中でポリマーが溶融され、添加剤と混合される、従来のあらゆる混合機械にて行われ得る。適切な機械は当業者に既知である。それらは、主にミキサー、ニーダー、及び押出機である。
【０１３１】
該プロセスは、好ましくは、押出機中で、加工中に添加剤を導入することにより行われる。
【０１３２】
特に好ましいプロセス機械は、一軸スクリュー押出機、反転及び共回転二軸スクリュー押出機、遊星歯車押出機、環状押出機又はコニーダーである。少なくとも一個所の、真空にできるガス除去区画を備えた加工機械を用いることもまた可能である。
【０１３３】
適切な押出機及びニーダーは、例えば、ハントブーフ  デア  クンストシュトフエクストルシオン、第１巻  グルントラーゲ、編者  Ｆ．ヘンセン、Ｗ．クナッペ、Ｈ．ポテンテ、１９８９、ｐｐ．３−７、ＩＳＢＮ：３−４４６−１４３３９−４（第２巻  エクストルシオンサンラーゲン  １９８６、ＩＳＢＮ：３−４４６−１４３２９−７）などに記載されている。
【０１３４】
たとえば、スクリュー長さは１−６０スクリュー直径であり、好ましくは３５−４８スクリュー直径である。スクリューの回転速度は、好ましくは１０−６００回転／分（ｒｐｍ）であり、より特に好ましくは２５−３００ｒｐｍである。
【０１３５】
最大処理量はスクリュー直径、回転速度及び駆動力に依存する。本発明のプロセスは、記載されたパラメーターを変化させること、又は、調剤量を搬送する秤量機械を使用することにより、最大処理量より少ないレベルにても行うことができる。
【０１３６】
多数の成分が加えられる場合、それらは予混合され得、又は個々に加えられ得る。本発明の添加剤及び所望によるさらなる添加剤はまた、ポリマー材料の上に吹き付けられ得る。それらは他の添加剤（例えば先に挙げた従来の添加剤など）又はそれらの溶融物を薄め得、そのため、これらの添加剤と共に材料の上に吹き付けられ得る。重合触媒の不活性化の間の、吹き付けによる添加は、特に有利である。この場合、発生した蒸気は触媒の不活性化のために使用され得る。球状に重合されたポリオレフィンの場合、たとえば、本発明の添加剤を、所望により他の添加剤と共に吹き付けによって塗布することは有利であり得る。
【０１３７】
本発明の添加剤及び所望によるさらなる添加剤は、前記ポリマーに、１種のポリマー中に配合された、たとえば約１質量％乃至約４０質量％、好ましくは２質量％乃至約２０質量％の濃度の成分を含む、マスターバッチ（「濃縮物」）形態でもまた添加され得る。該ポリマーは、最終的に添加剤が添加されるポリマーと同一構造である必要はない。前記操作において、ポリマーはパウダー、顆粒、溶液、分散液形態で、又はラテックス形態で使用され得る。
【０１３８】
配合は、成形操作より前又は間に、また溶解又は分散化合物のポリマーへの塗布によって、続く溶媒の蒸発を伴って又は伴わずに、行われ得る。エラストマーの場合、それらはまたラテックスとして安定化され得る。本発明の添加剤をポリマーへ配合することに対するさらなる可能性は、対応するモノマーの重合の前、間、又は直後に、もしくは架橋の前に、それらに添加することである。これに関連して、本発明の添加剤はそのまま、さもなければカプセル化形態（たとえばワックス、オイル又はポリマー中の）で添加され得る。
【０１３９】
具体的な実施態様において、プラスチック容器又はフィルム又はシートは、少なくとも１層に本発明のＵＶ吸収剤又はそれらの混合物を含む、２乃至７のポリマー層の多層構造である。この場合、本発明のポリマー組成物は、比較的多量、例えば１−１５質量％の高適合性ヒドロキシフェニルトリアジン安定剤を含み得、本発明の安定剤を少量含む若しくは全く含まないポリマーからできた加工品、たとえばフィルムなどへ薄層（例えば５−１００μ）にて塗布又は配合される。塗布は、たとえば共押出しによって基礎物品の成形と同時に為され得る。あるいは、塗布は、例えばフィルムによるラミネート加工、又は溶液によるコーティングによって、基礎物品が成形された後に為され得る。完成品の外層又は層群は、商品の内部及び／又は内層（群）をＵＶ光に対して保護するＵＶフィルターの機能を有する。
【０１４０】
さらに、本発明のさらなる対象は、包装された食品、飲料、医薬品、化粧品又はパーソナルケア製品の内容物保護のための、プラスチック容器、又はフィルム又はシートに配合された、式（Ｉ）又は（ＩＩＩ）の化合物又はそれらの混合物の使用である。
【実施例】
【０１４１】
以下の実施例は本発明を説明するものである。説明の残りの部分及び請求項と同様に、実施例において、全ての部又はパーセンテージは、他に記述がない限り、質量による。他に記述がない限り、室温とは２０−３０℃範囲の温度を意味する。元素分析で得られたデータは、元素Ｃ、Ｈ及びＮに対して算出された（ｃａｌ）又は実験的に測定された（ｅｘｐ）質量％で表される。実施例において、以下の略語が使用される。
％ｗ／ｗ  質量％；
Ｌ        リットル；
ｍ．ｐ．  融点又は融解範囲；
ＰＰ      ポリプロピレン；
ＬＤＰＥ  低密度ポリエチエレン；
ＤＳＣ    示差走査熱量計；
ＮＭＲ    （他に記述がない場合、1Ｈの）核磁気共鳴；
ε  ａｔ  λｍａｘ    長波長ＵＶ吸収極大におけるモル吸光係数（ｌ・ｍｏｌ-1ｃｍ-1）；
Ｍｎ      ＧＰＣによる決定に基づく数平均分子量（ｇ／ｍｏｌ）；
ＧＰＣ    ゲル透過クロマトグラフィー；
ＰＤＩ    多分散性（質量及び数平均分子量の比率）。
【０１４２】
以下の実施例において、分子量パラメーター（Ｍｎ、Ｍｗ、ＰＤＩ）はＧＰＣ（ゲル透過クロマトグラフィー）にて決定された。ＧＰＣ測定は、リフレクティブ  インデックス  パーキンエルマー  ＬＣ３０を装備したパーキンエルマー社のＬＣ５０液体クロマトグラフにて行われ、データはパーキンエルマー社のソフトウェア（ターボＳＥＣ）を用いて算出された。全てのＧＰＣ測定は、溶媒としてクロマトグラフィックグレードのテトラヒドロフラン（ＴＨＦ）中で０．０２Ｍのジエタノールアミン溶液を用いて４５℃にて行われた。使用したカラムは、ＰＬＧＥＬ（ポリマーラボラトリーズ社）３００ｍｍ×７．５ｍｍ、ポリマーラボラトリーズ社供給の固定相３ｍｍミクスドＥであった。標準ポリエチレンを検量線用に用いた。目視による融点及び融解範囲をガレンカンプ（Ｇａｌｌｅｎｋａｍｐ）装置を用いて測定した。減衰係数を、パーキンエルマー社ラムダ２Ｓ分光光度計において、メチレンクロリド又はトルエン溶液中での、製品のＵＶスペクトルの記録によって算出した。
【０１４３】
Ａ：調製例
実施例Ａ１
【化２１】
2007507567.tif 000022
【０１４４】
反応フラスコ中、モノマー（Ａ）１０３．５９ｇ（０．１８ｍｏｌ）、１，６−ヘキサンジオール３５．４ｇ（０．３ｍｏｌ）、水素化ダイマー酸６８．４ｇ（０．１２ｍｏｌ）、及び、ｐ−トルエンスルホン酸２ｇをキシレン２１０ｍＬに加えた。混合物を９時間還流し、キシレン、水及びメタノールを蒸留除去した。反応物を１２０℃に冷却し、キシレン７５０ｍＬを加えた。溶液を８０℃に冷却し、水で４回洗浄した。有機層を次に真空下で乾燥し、８０−９２℃の溶融範囲を有する生成物を得た。
【０１４５】
実施例Ａ２
【化２２】
2007507567.tif 000023
【０１４６】
反応フラスコ中、モノマー（Ａ）１０３．５９ｇ（０．１８ｍｏｌ）、１，６−ヘキサンジオール３５．４ｇ（０．３ｍｏｌ）、上記のシクロアルキレン二酸（ＣＡＳ番号６８７８３−４１−５；異性体混合物：コグニス社又はシグマ社から入手可能）６８．４ｇ（０．１２ｍｏｌ）、及び、ｐ−トルエンスルホン酸２ｇをキシレン２１０ｍＬに加えた。混合物を９時間還流し、キシレン、水及びメタノールを蒸留除去した。反応物を１２０℃に冷却し、キシレン７５０ｍＬを加えた。溶液を８０℃に冷却し、水で４回洗浄した。有機層を次に真空下で乾燥し、８０−９２℃の溶融範囲を有する生成物を得た。
【０１４７】
ＣＡＳ番号６８７８３−４１−５の抽出物は、化合物の混合物である；上記模式図に示された主要な抽出物の他に、通常、開鎖及び／又は不飽和成分を含み、分子量は約５６２乃至約５６６ｇ／ｍｏｌ範囲である。
【０１４８】
実施例Ａ３
【化２３】
2007507567.tif 000024
【０１４９】
反応フラスコ中、モノマー（Ａ）５７．５０ｇ（０．１０ｍｏｌ）、１，６−ヘキサンジオール１７．７０ｇ（０．１５ｍｏｌ）、上記のシクロアルキレン二酸（ＣＡＳ番号６８７８３−４１−５；異性体混合物：コグニス社又はシグマ社から入手可能）２８．５０ｇ（０．０５ｍｏｌ）、及び、ｐ−トルエンスルホン酸１．２ｇをキシレン１００ｍＬに加えた。
混合物を１０時間還流し、キシレン、水及びメタノールを蒸留除去した。反応物を１２０℃に冷却し、キシレン５００ｍＬを加えた。溶液を８０℃に冷却し、水で４回洗浄した。有機層を次に真空下で乾燥し、９０−９９℃の溶融範囲を有する生成物を得た。
【０１５０】
Ｂ．適用例
実施例Ｂ１
実施例Ａ２の生成物１７ｇを、粉砕されたＬＬＤＰＥ（ダウレックス（登録商標Ｄｏｗｌｅｘ）ＮＧ５０５６Ｅ、ダウケミカル社供給、密度０．９１９ｇ／ｃｍ3、メルトフロー
インデックス（１９０℃／２．１６ｋｇ）１．１を特徴とする）９８３ｇと混合した。混合物をオーエムシー（登録商標ＯＭＣ）二軸スクリュー押出機中で２３０℃で押出しした。得られた顆粒を２３０℃で厚さ約５０μｍのフィルムへブローした（フォーマック（登録商標Ｆｏｒｍａｃ）ラボ−スケールブロー押出機）。
【０１５１】
ＵＶ−可視スペクトルを２００−８００ｎｍ範囲で該フィルムから記録し（ＲＳＡ−ＰＥ−２０ラボスフィア積分球を装備したパーキンエルマー社ラムダ２０分光光度計）、約３３６ｎｍにおいて広い吸収極大を示した；透過率及び積分透過率データを以下の表に示す。
【表１】
2007507567.tif 000025
【０１５２】
別のフィルム試料を比較目的のためにＵＶ吸収剤を用いずに同様に調製し（ブランクフィルム）、４００−７００ｎｍ範囲で９３％の透過率を示した。
【０１５３】
本発明のフィルムは以下のさらなる特性を示す。
【表２】
2007507567.tif 000026
【０１５４】
本発明のポリマー組成物は優れたＵＶ吸収、可視光の卓越した透過率、そして低い黄変及び曇り度を示した。
【０１５５】
実施例Ｂ２
実施例Ａ３の生成物２０ｇを、実施例Ｂ１と同じ条件で加工し、厚さ約５０μｍのＬＬＤＰＥフィルムを得た。
【０１５６】
２００−８００ｎｍ範囲で該フィルムから記録したＵＶ−可視スペクトルは約３３７ｎｍにおいて広い吸収極大を示した。Ｂ１と同様に測定した透過率及び積分透過率データを以下の表に示す。
【表３】
2007507567.tif 000027
【０１５７】
本発明のフィルムは以下のさらなる特性を示す。
【表４】
2007507567.tif 000028
【０１５８】
本発明のポリマー組成物は、卓越したＵＶ吸収、可視光の優れた透過率、そして低い黄変及び曇り度を示した。
【０１５９】
実施例Ｂ３
実施例Ａ２の生成物１３ｇを、微粒亜鉛酸化物６ｇ又は微粒チタン酸化物２ｇと、粉砕されたＬＬＤＰＥそれぞれ９８１ｇ又は９８５ｇと混合し、次に前記実施例と同じ条件にて加工し、厚さ約５０μｍのフィルムを得た。
【０１６０】
前記実施例と同様に測定した積分透過率データ及び曇り度値を以下の表に示す。
【表５】
2007507567.tif 000029
【０１６１】
本発明のポリマー組成物は、優れたＵＶ吸収、可視光の優れた透過率、そして低い曇り度を示した。
【０１６２】
実施例Ｂ４
実施例Ａ２の生成物を工業的な多層押出しキャストフィルムの製造に利用した。前記フィルムは、以下の構造及び組成を有し、１つの面から他へと続く、５層にて作られた（各層のおよその厚さを括弧内に示す）。
−実施例Ａ２の生成物１．７質量％を含むＬＬＤＰＥ（ダウレックス（登録商標Ｄｏｗｌｅｘ）ＮＧ  ５０５６Ｅ、ダウケミカル社）（２０μｍ）
−粘着層（アドマー（登録商標Ａｄｍｅｒ）ＮＦ５１８Ｅ、三井化学社、３μｍ）
−ＥＶＯＨ（タイプＦ１７１Ｂ、エバールヨーロッパ社）バリア層（１０μｍ）
−粘着層（アドマー（登録商標Ａｄｍｅｒ）ＮＦ５１８Ｅ、三井化学社、３μｍ）
−実施例Ａ２の生成物１．７質量％を含むＬＬＤＰＥ（ダウレックス（登録商標Ｄｏｗｌｅｘ）ＮＧ  ５０５６Ｅ、ダウケミカル社）（２０μｍ）
【０１６３】
別のフィルム試料を比較目的のためにＵＶ吸収剤を用いずに同様に調製した（ブランクフィルム）。
【０１６４】
前記実施例と同様に測定した積分透過率データを以下の表に示す。
【表６】
2007507567.tif 000030
【０１６５】
本発明のフィルムは以下のさらなる特性を示した。
【表７】
2007507567.tif 000031
【０１６６】
本発明のポリマー組成物は、優れたＵＶ吸収、可視光の卓越した透過率、そして非常に低い黄変及び極小の曇り度を示す。
【０１６７】
実施例Ｂ５
食用品保管における、本発明のポリマー組成物から紫外線遮蔽することのプラス効果を評価するために、実施例Ｂ１のポリマー組成物を以下の試験例に用い、該試験においてはボ
イルしたハムの一切れを以下の方法で構成した包装材の中に設置した；包装材を、ガス抜き用の入口弁及び出口弁と、密封できる石英のカバーを有するガラス容器で作った。酸素２％を含む大気を容器中にフラックスし、実施例Ｂ１のポリマー組成物を含有するフィルムを石英のカバーの上に配置した。容器を、「クールホワイト」タイプの４本の蛍光灯下で５℃にて設置した。４日後、ハムのカラーインデックスａ*（ＡＳＴＭ  Ｅ  ３１３−
９６）を比色計にて測定し、同条件で、ただしＵＶ遮蔽なしで、包装及び保管されたフィルムと比べた。その結果を以下の表に示す。
【表８】
2007507567.tif 000032
【０１６８】
本発明のフィルムにて包装されたハムは、従来フィルム（ブランクフィルム）で包装されたハムよりも際立って優れた肉の赤い色調を保持した。
【０１６９】
実施例Ｂ６
実施例Ｂ４のバリア５層フィルムを以下の試験で食品包装用フィルムとして用いた。ボイルしたハムの切れ端を上部で開いたガラス容器中に保管し（直径１０５ｍｍ、高さ６０ｍｍ、それぞれＡ、Ｂ及びＣと名づけた）、ガス抜きのために入口弁及び出口弁が装備された。
【０１７０】
容器Ａを実施例Ｂ４（実施例Ａ２のＵＶＡを含む本発明のフィルム）に記載されたバリアフィルムにて覆った。フィルムを容器の上に設置し、シリコン密封した。酸素５％を含む大気を包装中にフラックスした。約２００ｃｍ2の内側壁を、容器中の酸素レベルを更に
下げるために、酸素捕捉剤シェルフプラス（登録商標Ｓｈｅｌｆｐｌｕｓ）Ｏ2５０％を
含む、厚さ１２５μｍ押出しキャストＬＤＰＥフィルム（６４０ｌ、ダウケミカルズ社）にて覆った。シェルフプラス（登録商標Ｓｈｅｌｆｐｌｕｓ）Ｏ2はチバ  スペシャルテ
ィ  ケミカルズ社から入手可能な鉄ベースの酸素捕捉剤である。
【０１７１】
容器Ｂ（比較試料）を、容器Ａのフィルムと同じ構造及び組成を有し、ただＵＶＡ生成物を中に含まない、ブランクバリアフィルムにて密封した。容器Ｂの内側壁を容器Ａで使用したフィルムと同じフィルムで覆った。容器内の大気は容器Ａのそれと同じにした。
【０１７２】
容器Ｃ（比較試料）を、容器Ｂに使用したブランクフィルムにて密封し、しかし、今度のフィルムは黒のボール紙にて覆い、そのため容器中には光が入ることが出来なかった。容器Ｃの内側壁を容器Ａで使用したフィルムと同じフィルムで覆った。容器内の大気は容器Ａのそれと同じにした。
【０１７３】
容器を、４本の「クールホワイト」蛍光灯下で５℃にて保管した；包装されたハムの外観を視覚的な外観及び色について評価した。
【０１７４】
本発明による包装されたハムは、従来フィルム（Ｂ、ブランクフィルム）で包装されたハムよりも際立って優れた肉の赤い色調を保持した。
【国際調査報告】
2007507567.tif 000037
2007507567.tif 000038
2007507567.tif 000039
2007507567.tif 000040
2007507567.tif 000041